(57)【特許請求の範囲】
【請求項１】
一般式（Ｉ−２）
【化１】
0005962949.tif 000072
（式中、Ｐは下記の式（Ｐ−１）から式（Ｐ−１５）で表される反応性基
【化２】
0005962949.tif 000073
から選ばれる置換基を表し、Ｓ１及びＳ２は各々独立して炭素原子数１から８のアルキレン基を表し、Ｘ１及びＸ２は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−、−Ｃ≡Ｃ−又は単結合を表し（式中、Ｙ１及びＹ２は各々独立して水素原子、炭素原子数１から１２のアルキル基、フッ素原子、塩素原子又はシアノ基を表す。）、ｎ１及びｎ２は各々独立して０、１、２、３又は４を表し、Ａ１は１，４−フェニレン基、１，４−シクロヘキシレン基、１，４−シクロヘキセニレン基、１，４−ビシクロ［２．２．２］オクチレン基、デカヒドロナフタレン−２，６−ジイル基又は１，２，３，４−テトラヒドロナフタレン−２，６−ジイル基、ピリジン−２，６−ジイル基、ピリミジン−２，５−ジイル基、１，３−ジオキサン−２，５−ジイル基を表すが、これらの基は無置換であっても良く、フッ素原子、塩素原子、シアノ基、ニトロ基、炭素原子数１から７のアルキル基、炭素原子数１から７のアルコキシ基又は炭素原子数１から７のアルカノイル基によって置換されていても良く、これらのアルキル基、アルコキシ基又はアルカノイル基は１個以上の水素原子がフッ素原子又は塩素原子により置き換えられても良く、Ａ１が複数存在する場合それらは同一であっても異なっていても良く、
Ｚ１及びＺ１１は各々独立して−ＯＣＨ２−、−ＣＨ２Ｏ−、−ＣＯＯ−、−ＯＣＯ−、−ＣＯ−Ｓ−、−Ｓ−ＣＯ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ３＝ＣＹ４−、−Ｃ≡Ｃ−又は単結合を表し（式中、Ｙ３及びＹ４は各々独立して水素原子、炭素原子数１から１２のアルキル基、フッ素原子、塩素原子又はシアノ基を表す。）、Ｚ１が複数存在する場合それらは同一であっても異なっていても良く、Ｒは水素原子又は炭素原子数１から１２のアルキル基を表し、該アルキル基は無置換であっても良く、フッ素原子、塩素原子、シアノ基により置換されても良く、また該アルキル基中の１個の−ＣＨ２−又は隣接していない２個以上の−ＣＨ２−は各々独立して−Ｏ−、−Ｓ−によって置き換えられても良く、又は、Ｒは前記式（Ｐ−１）から式（Ｐ−１５）で表される基Ｐであっても良く、Ａ１１は次の式（Ａ１１−１）から式（Ａ１１−４）
【化３】
0005962949.tif 000074
（式中、Ｌは塩素原子を表す。）から選ばれる基を表し、ｐは０から６の整数を表す。）で表される重合性化合物。
【請求項２】
一般式（Ｉ−２）において、Ｐが式（Ｐ−１）、式（Ｐ−２）、式（Ｐ−３）、式（Ｐ−４）、式（Ｐ−５）、式（Ｐ−７）、式（Ｐ−１１）、式（Ｐ−１２）、式（Ｐ−１３）又は式（Ｐ−１５）で表される請求項１記載の重合性化合物。
【請求項３】
一般式（Ｉ−２）において、Ｘ１及びＸ２が−Ｏ−、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−又は単結合で表される請求項１又は２に記載の重合性化合物。
【請求項４】
一般式（Ｉ−２）において、Ｚ１が−ＯＣＨ２−、−ＣＨ２Ｏ−、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−又は単結合で表される請求項１から３の何れか一項に記載の重合性化合物。
【請求項５】
一般式（Ｉ−２）において、Ｒが水素原子又は炭素原子数１から８のアルキル基を表し、該アルキル基は無置換であるか又はフッ素原子若しくは塩素原子によって置換されているか、又は前記式（Ｐ−１）、式（Ｐ−２）、式（Ｐ−３）、式（Ｐ−４）、式（Ｐ−５）、式（Ｐ−７）、式（Ｐ−１１）、式（Ｐ−１２）、式（Ｐ−１３）若しくは式（Ｐ−１５）で表される請求項１から４の何れか一項に記載の重合性化合物。
【請求項６】
一般式（Ｉ−２）において、ｎ１及びｎ２が０、１又は２で表される請求項１から５の何れか一項に記載の重合性化合物。
【請求項７】
請求項１から６のいずれか一項に記載の重合性化合物を含有する重合性液晶組成物。
【請求項８】
請求項７記載の重合性液晶組成物の重合体。
【請求項９】
請求項８記載の重合体を用いた光学異方体。
【発明の詳細な説明】
【技術分野】
【０００１】
本発明は重合性化合物、当該化合物を含有する重合性液晶組成物及び当該重合性組成物を用いた光学異方体に関する。
【背景技術】
【０００２】
重合性化合物は種々用途に使用され、特に液晶性を有する重合性化合物は、液晶性と重合性の二つの特徴を活かした光学フィルムに応用することができる。例えば、重合性液晶化合物を液晶状態で配列させた後、化合物中の重合性置換基を重合させることにより、均一な配向を有するフィルムを作製することが可能であり、液晶ディスプレイに必要な偏光板、位相差板などに使用することができる。重合性液晶化合物を光学フィルムに応用する場合において、重合性液晶化合物の溶解性、融点、重合性液晶化合物を含有する重合性液晶組成物の重合速度を満たすのみならず、作成する光学フィルムに要求される光学特性、ガラス転移温度、フィルムの透明性、機械的強度、表面硬度、耐熱性及び耐光性を満たすことが必要となる。これらの特性を、単一の重合性液晶化合物のみから構成される重合性液晶組成物の重合体で達成することは困難であり、一般的には２種類以上の重合性化合物からなる組成物が使用される。そのため、工業的に重合性液晶組成物を使用する際は、構成する重合性化合物に長時間保管しても組成物中から該重合性化合物が析出しない、高い保存安定性が求められる。
【０００３】
一方、重合性液晶化合物にキラル化合物を添加し重合性コレステリック液晶材料とし、同様にフィルムを作成すると、コレステリック構造を有するフィルムの作製にも応用することができ、得られた円偏光分離素子は輝度向上フィルム等にも有用である。コレステリック構造を有するフィルムの作製を目的とする場合、広い温度範囲でコレステリック相を発現するような重合性液晶化合物が求められる。コレステリック相はネマチック相を有する液晶材料に、キラル化合物の添加により液晶の分子軸の配向方向が連続的に変化する螺旋構造を有するものであり、この点において、ネマチック相の特殊な形態と考えられている。従って、重合性液晶化合物そのものに光学活性を有していない場合、広い範囲でネマチック相を発現することが求められており、光学活性な重合性液晶化合物の場合においては広い範囲でコレステリック相を発現することが求められている。
【０００４】
又、コレステリック構造を有するフィルムを輝度向上フィルム等の円偏光分離素子として使用する場合、ヘイズ値が小さく、ムラの無い均一なコレステリック構造を有することが求められる。そのため、上記特性に加え、コレステリック配向性の高い重合性化合物の開発が望まれている。一方で、キラル化合物の添加量を調節することにより、所望のピッチを有するフィルムを得ることができるが、一般的に使用されるキラル化合物は液晶性が低いため、キラル化合物を多く添加することにより、ヘイズが増大したり、ムラが生じたりする問題がある。そのため、同一のキラル化合物を、同一量添加した場合に、より短いピッチを示す重合性液晶組成物が好ましく、また、そのような短いピッチを示す重合性液晶組成物を与える重合性液晶化合物が望まれている。しかしながら、従来知られていた重合性液晶化合物は、保存安定性が低く、それらの重合性化合物を含有する組成物を室温で長時間放置すると結晶が析出するという問題があった。また、配向性が低いことから、組成物を基板上に塗布し乾燥させて得られる光学異方体はヘイズ値が大きくなったり、ムラを生じたりする問題があった（特許文献１〜特許文献３参照）。一方、広い液晶相を示す重合性液晶化合物の報告がなされているが、（特許文献４参照）、当該引用文献記載の重合性液晶化合物を用いた重合性液晶組成物は保存安定性が十分ではなく、該重合性液晶組成物を用いた光学フィルムは比較的良好なヘイズ値及び外観を有するものの、ピッチが長いため、短いピッチを誘起するために多量のキラル化合物を添加しなければならない問題があった。
【先行技術文献】
【特許文献】
【０００５】
【特許文献１】特開２００８−１９５７６２号公報
【特許文献２】特開２００８−８８２９１号公報
【特許文献３】特開平７−５３９６１号公報
【特許文献４】特許４４９６４３９号公報
【発明の概要】
【発明が解決しようとする課題】
【０００６】
本発明が解決しようとする課題は、重合性液晶組成物を構成した場合に高い保存安定性、高いコレステリック配向性及び短いピッチを示す重合性化合物及び当該重合性化合物を含有する重合性液晶組成物を提供することである。更に、当該重合性液晶組成物を重合させることで得られる重合体及び当該重合体を用いた光学異方体を提供することである。
【課題を解決するための手段】
【０００７】
本願発明者らは重合性化合物における種々の検討を行った結果、特定の構造を有する重合性化合物が上記課題を解決できることを見出し本願発明を完成するに至った。
【０００８】
本願発明は、一般式（Ｉ）
【０００９】
【化１】
0005962949.tif 000002
【００１０】
（式中、Ｐは下記の式（Ｐ−１）から式（Ｐ−１５）で表される反応性基
【００１１】
【化２】
0005962949.tif 000003
【００１２】
から選ばれる置換基を表し、Ｓ１及びＳ２は各々独立して、１個の−ＣＨ２−又は隣接していない２個以上の−ＣＨ２−が各々独立して−Ｏ−に置き換えられても良い炭素原子数１から２０のアルキレン基を表し、Ｘ１及びＸ２は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−、−Ｃ≡Ｃ−又は単結合を表し（式中、Ｙ１及びＹ２は各々独立して水素原子、炭素原子数１から１２のアルキル基、フッ素原子、塩素原子又はシアノ基を表す。）、ｎ１及びｎ２は各々独立して０、１、２、３又は４を表し、Ａ１及びＡ２は１，４−フェニレン基、ナフタレン−２，６−ジイル基、１，４−シクロヘキシレン基、１，４−シクロヘキセニレン基、１，４−ビシクロ［２．２．２］オクチレン基、デカヒドロナフタレン−２，６−ジイル基又は１，２，３，４−テトラヒドロナフタレン−２，６−ジイル基、ピリジン−２，６−ジイル基、ピリミジン−２，５−ジイル基、１，３−ジオキサン−２，５−ジイル基を表すが、これらの基は無置換であっても良く、フッ素原子、塩素原子、シアノ基、ニトロ基、炭素原子数１から７のアルキル基、炭素原子数１から７のアルコキシ基又は炭素原子数１から７のアルカノイル基によって置換されていても良く、これらのアルキル基、アルコキシ基又はアルカノイル基は１個以上の水素原子がフッ素原子又は塩素原子により置き換えられても良く、Ａ１が複数存在する場合それらは同一であっても異なっていても良いが、Ａ１及びＡ２で表される基のうち少なくとも１つ以上の基は１，４−シクロヘキシレン基を表すと同時に、Ａ１及びＡ２で表される基のうち少なくとも１つ以上の基は、当該基Ａ１及びＡ２中における少なくとも１つ以上の水素原子が各々独立して置換基Ｌによって置換されており、Ｌはフッ素原子、塩素原子、シアノ基、ニトロ基又は炭素原子数１から８のアルキル基、アルコキシ基又はアルカノイル基を表すが、該アルキル基、アルコキシ基又はアルカノイル基は、フッ素原子又は塩素原子により更に置換されても良く、Ｚ１は−ＯＣＨ２−、−ＣＨ２Ｏ−、−ＣＯＯ−、−ＯＣＯ−、−ＣＯ−Ｓ−、−Ｓ−ＣＯ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ３＝ＣＹ４−、−Ｃ≡Ｃ−又は単結合を表し（式中、Ｙ３及びＹ４は各々独立して水素原子、炭素原子数１から１２のアルキル基、フッ素原子、塩素原子又はシアノ基を表す。）、Ｚ１が複数存在する場合それらは同一であっても異なっていても良く、ｍは１から７の整数を表し、Ｒは水素原子又は炭素原子数１から１２のアルキル基を表し、該アルキル基は無置換であっても良く、フッ素原子、塩素原子、シアノ基により置換されても良く、また該アルキル基中の１個の−ＣＨ２−又は隣接していない２個以上の−ＣＨ２−は各々独立して−Ｏ−、−Ｓ−によって置き換えられても良く、又は、Ｒは前記式（Ｐ−１）から式（Ｐ−１５）で表される基Ｐを表す。）で表される重合性化合物及び当該化合物を用いた重合性液晶組成物を提供する。
【発明の効果】
【００１３】
本願発明の重合性化合物は、高い保存安定性を示すことから重合性組成物の構成部材として有用である。又、本願発明の重合性化合物を含有する組成物を用いた光学異方体は、高いコレステリック配向性及び短いピッチを有することから、光学フィルム等の用途に有用である。
【発明を実施するための形態】
【００１４】
一般式（１）において、Ｐは式（Ｐ−１）から式（Ｐ−１５）で表される重合性基を表し、これらの重合性基はラジカル重合、ラジカル付加重合、カチオン重合及びアニオン重合により硬化する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１２）、式（Ｐ−１３）又は式（Ｐ−１５）が好ましく、式（Ｐ−１）、式（Ｐ−２）、式（Ｐ−７）、式（Ｐ−１１）、式（Ｐ−１２）、式（Ｐ−１３）又は式（Ｐ−１５）がより好ましく、式（Ｐ−１）又は式（Ｐ−２）が特に好ましい。
【００１５】
Ｓ１及びＳ２は各々独立して、１個の−ＣＨ２−又は隣接していない２個以上の−ＣＨ２−が各々独立して−Ｏ−に置き換えられても良い炭素原子数１から２０のアルキレン基を表すが、液晶性及び他の成分との相溶性の観点から炭素原子数１から８のアルキレン基が特に好ましい。
【００１６】
Ｘ１及びＸ２は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−、−Ｃ≡Ｃ−又は単結合を表すが（式中、Ｙ１及びＹ２は各々独立して水素原子、炭素原子数１から１２のアルキル基、フッ素原子、塩素原子又はシアノ基を表す。）、−Ｏ−、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−又は単結合が好ましく、−Ｏ−、−ＣＯＯ−又は−ＯＣＯ−が特に好ましい。
【００１７】
ｎ１及びｎ２は各々独立して０、１、２、３又は４を表すが、０、１又は２が好ましく、０又は１が特に好ましい。
【００１８】
Ａ１及びＡ２は１，４−フェニレン基、ナフタレン−２，６−ジイル基、１，４−シクロヘキシレン基、１，４−シクロヘキセニレン基、１，４−ビシクロ［２．２．２］オクチレン基、デカヒドロナフタレン−２，６−ジイル基又は１，２，３，４−テトラヒドロナフタレン−２，６−ジイル基、ピリジン−２，６−ジイル基、ピリミジン−２，５−ジイル基、１，３−ジオキサン−２，５−ジイル基を表すが、これらの基は無置換であっても良く、フッ素原子、塩素原子、シアノ基、ニトロ基、炭素原子数１から７のアルキル基、炭素原子数１から７のアルコキシ基又は炭素原子数１から７のアルカノイル基によって置換されていても良く、これらのアルキル基、アルコキシ基又はアルカノイル基は１個以上の水素原子がフッ素原子又は塩素原子により置き換えられても良く、Ａ１が複数存在する場合それらは同一であっても異なっていても良いが、Ａ１及びＡ２で表される基のうち少なくとも１つ以上の基は１，４−シクロヘキシレン基を表し、Ａ１及びＡ２で表される基のうち少なくとも１つ以上の基は、当該基Ａ１及びＡ２中における少なくとも１つ以上の水素原子が各々独立して置換基Ｌによって置換されており、Ｌはフッ素原子、塩素原子、シアノ基、ニトロ基又は炭素原子数１から８のアルキル基、アルコキシ基又はアルカノイル基を表し、該アルキル基、アルコキシ基又はアルカノイル基は、フッ素原子又は塩素原子により更に置換されても良いが、当該１，４−シクロヘキシレン基以外のＡ１及びＡ２で表される基のうち１つ以上の基が当該基Ａ１及びＡ２中における少なくとも１つ以上の水素原子が各々独立して置換基Ｌによって置換された１，４−フェニレン基又はナフタレン−２，６−ジイル基を表すのが好ましい。置換基Ｌはフッ素原子、塩素原子、炭素原子数１から４のアルキル基又は炭素原子数１から４のアルコキシ基を表すのが好ましく、フッ素原子、塩素原子、炭素原子数１若しくは２のアルキル基又は炭素原子数１若しくは２のアルコキシ基を表すのが好ましい。その他のＡ１及びＡ２で表される基は、無置換であるか若しくは、フッ素原子、塩素原子、炭素原子数１から４のアルキル基若しくは炭素原子数１から４のアルコキシ基によって置換された１，４−フェニレン基又はナフタレン−２，６−ジイル基を表すのが好ましく、無置換であるか若しくは、フッ素原子、塩素原子、炭素原子数１若しくは２のアルキル基若しくはアルコキシ基によって置換された１，４−フェニレン基、無置換であるか若しくは、フッ素原子若しくは塩素原子によって置換されたナフタレン−２，６−ジイル基を表すのが好ましい。
【００１９】
また、１つ以上のＡ１が無置換であるか、又はフッ素原子、塩素原子、シアノ基、ニトロ基、炭素原子数１から７のアルキル基、炭素原子数１から７のアルコキシ基若しくは炭素原子数１から７のアルカノイル基によって置換されており、これらのアルキル基、アルコキシ基又はアルカノイル基が１個以上の水素原子がフッ素原子又は塩素原子により置き換えられても良いナフタレン−２，６−ジイル基を表す場合は、当該Ａ１以外のＡ１及びＡ２で表される基はフッ素原子、塩素原子、シアノ基、ニトロ基、炭素原子数１から７のアルキル基、炭素原子数１から７のアルコキシ基又は炭素原子数１から７のアルカノイル基によって置換され、これらのアルキル基、アルコキシ基又はアルカノイル基は１個以上の水素原子がフッ素原子又は塩素原子により置き換えられても良い１，４−フェニレン基以外の基を表すのが好ましい。また、Ｚ１が−Ｃ≡Ｃ−を表す場合は、Ｒは基Ｐ以外の基を表すのが好ましい。
【００２０】
Ｚ１は−ＯＣＨ２−、−ＣＨ２Ｏ−、−ＣＯＯ−、−ＯＣＯ−、−ＣＯ−Ｓ−、−Ｓ−ＣＯ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ３＝ＣＹ４−、−Ｃ≡Ｃ−又は単結合を表し（式中、Ｙ３及びＹ４は各々独立して水素原子、炭素原子数１から１２のアルキル基、フッ素原子、塩素原子又はシアノ基を表す。）、Ｚ１が複数存在する場合それらは同一であっても異なっていても良いが、−ＯＣＨ２−、−ＣＨ２Ｏ−、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−又は単結合が好ましく、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−又は単結合が特に好ましい。
【００２１】
ｍは１から７の整数を表すが、１から４の整数が好ましく、１から３の整数が特に好ましい。
【００２２】
Ｒは水素原子又は炭素原子数１から１２のアルキル基を表し、該アルキル基は無置換であっても良く、フッ素原子、塩素原子、シアノ基により置換されても良く、また該アルキル基中の１個の−ＣＨ２−又は隣接していない２個以上の−ＣＨ２−は各々独立して−Ｏ−、−Ｓ−によって置き換えられても良く、又は、Ｒは前記式（Ｐ−１）から式（Ｐ−１５）で表される基Ｐを表すが、水素原子又は炭素原子数１から８のアルキル基を表し、該アルキル基は無置換であるか又はフッ素原子若しくは塩素原子によって置換されているか、又は前記式（Ｐ−１）、式（Ｐ−２）、式（Ｐ−３）、式（Ｐ−４）、式（Ｐ−５）、式（Ｐ−７）、式（Ｐ−１１）、式（Ｐ−１２）、式（Ｐ−１３）若しくは式（Ｐ−１５）で表される基である場合が好ましく、水素原子又は炭素原子数１から８のアルキル基を表し、該アルキル基は無置換であるか又はフッ素原子若しくは塩素原子によって置換されているか、又は前記式（Ｐ−１）、式（Ｐ−２）、式（Ｐ−７）、式（Ｐ−１１）、式（Ｐ−１２）、式（Ｐ−１３）若しくは式（Ｐ−１５）で表される基である場合がより好ましく、水素原子若しくは無置換又はフッ素原子或いは塩素原子により置換された炭素原子数１から８のアルキル基又は前記式（Ｐ−１）又は式（Ｐ−２）で表される基である場合が特に好ましい。
【００２３】
一般式（Ｉ）で表される化合物の好ましい例としては、下記の式（Ｉ−ａａ）から式（Ｉ−ｄｈ）で表される化合物が挙げられる。
【００２４】
【化３】
0005962949.tif 000004
【００２５】
【化４】
0005962949.tif 000005
【００２６】
【化５】
0005962949.tif 000006
【００２７】
【化６】
0005962949.tif 000007
【００２８】
【化７】
0005962949.tif 000008
【００２９】
【化８】
0005962949.tif 000009
【００３０】
【化９】
0005962949.tif 000010
【００３１】
【化１０】
0005962949.tif 000011
【００３２】
【化１１】
0005962949.tif 000012
【００３３】
【化１２】
0005962949.tif 000013
【００３４】
【化１３】
0005962949.tif 000014
【００３５】
【化１４】
0005962949.tif 000015
【００３６】
【化１５】
0005962949.tif 000016
【００３７】
【化１６】
0005962949.tif 000017
【００３８】
【化１７】
0005962949.tif 000018
【００３９】
【化１８】
0005962949.tif 000019
【００４０】
【化１９】
0005962949.tif 000020
【００４１】
【化２０】
0005962949.tif 000021
【００４２】
（式中、Ｐ、Ｓ１、Ｓ２、Ｘ１、Ｘ２、ｎ１、ｎ２、Ａ１、Ｚ１、Ｌ及びＲは一般式（Ｉ）と同じ意味を表す。）
一般式（Ｉ）は以下の一般式（Ｉ−１）
【００４３】
【化２１】
0005962949.tif 000022
【００４４】
（式中、Ｐ、Ｓ１、Ｓ２、Ｘ１、Ｘ２、ｎ１、ｎ２、ｍ、Ａ１、Ｚ１及びＲは一般式（Ｉ）と同じ意味を表す。）で表されるのが好ましい。
【００４５】
更に、一般式（Ｉ）は以下の一般式（Ｉ−２）
【００４６】
【化２２】
0005962949.tif 000023
【００４７】
（式中、Ｐ、Ｓ１、Ｓ２、Ｘ１、Ｘ２、ｎ１、ｎ２、Ａ１、Ｚ１及びＲは一般式（Ｉ）と同じ意味を表し、Ａ１１は次の式（Ａ１１−１）から式（Ａ１１−７）
0005962949.tif 000024
【００４８】
（式中、Ｌは一般式（Ｉ）のＬと同じ意味を表す。）から選ばれる基を表し、Ｚ１１は一般式（Ｉ）のＺ１と同じ意味を表し、ｐは０から６の整数を表す。）で表されるのが好ましい。ｐは０から３の整数が好ましく、０から２の整数が好ましい。
【００４９】
一般式（Ｉ−ａａ）から一般式（Ｉ−ｄｈ）で表される化合物のより具体的な例としては、下記の式（Ｉ−１）から式（Ｉ−１００）で表される化合物が挙げられる。
【００５０】
【化２３】
0005962949.tif 000025
【００５１】
【化２４】
0005962949.tif 000026
【００５２】
【化２５】
0005962949.tif 000027
【００５３】
【化２６】
0005962949.tif 000028
【００５４】
【化２７】
0005962949.tif 000029
【００５５】
【化２８】
0005962949.tif 000030
【００５６】
【化２９】
0005962949.tif 000031
【００５７】
【化３０】
0005962949.tif 000032
【００５８】
【化３１】
0005962949.tif 000033
【００５９】
【化３２】
0005962949.tif 000034
【００６０】
本願発明の化合物は以下の製法で製造することができる。
（製法１）下記式（Ｓ−２）で表される化合物の製造
【００６１】
【化３３】
0005962949.tif 000035
【００６２】
式（Ｓ−１）で表されるフェノール体を、塩基存在下、塩化アクリロイルと反応させることにより、目的の式（Ｓ−２）で表される化合物を得ることができる。塩基としては、反応過程において目的の式（Ｓ−２）で表される化合物を与えるものであれば特に制限は無いが、例えば、第一級アミン、第二級アミン、第三級アミン又は芳香族アミン並びに当該アミン塩が利用可能であり、収率の観点から第三級アミン又は芳香族アミン並びに当該アミン塩がより好ましい。具体的には、トリメチルアミン、Ｎ，Ｎ−ジメチルエチルアミン、Ｎ，Ｎ−ジエチルメチルアミン、トリエチルアミン、Ｎ，Ｎ−ジメチルプロピルアミン、Ｎ，Ｎ−ジメチルブチルアミン、Ｎ，Ｎ−ジメチルペンチルアミン、Ｎ，Ｎ−ジエチルプロピルアミン、Ｎ，Ｎ−ジプロピルエチルアミン、Ｎ，Ｎ−ジプロピルメチルアミン、Ｎ，Ｎ−ジエチルペンチルアミン、Ｎ−エチル−Ｎ−メチルペンチルアミン、トリブチルアミン、Ｎ，Ｎ−ジブチルメチルアミン、Ｎ，Ｎ−ジブチルエチルアミン、Ｎ，Ｎ−ジブチルプロピルアミン、Ｎ−エチル−Ｎ−メチルプロピルアミン、Ｎ，Ｎ−ジプロピルメチルアミン、Ｎ，Ｎ−ジプロピルエチルアミン、トリプロピルアミン、トリイソプロピルアミン、Ｎ−メチルジイソプロピルアミン、Ｎ−エチルジイソプロピルアミン、Ｎ−プロピルジイソプロピルアミン、Ｎ−ブチルジイソプロピルアミン、ピリジン、Ｎ−メチルピリジン、２−クロロピリジン、２−ブロモピリジン、ピペリジン、ピリミジン、キノリン、アクリジン、Ｎ，Ｎ−ジメチル−４−アミノピリジン、ピコリン、ビピリジン、２，６−ルチジン、クロロクロム酸ピリジニウム、ピリジニウムパラトルエンスルホナート並びにその他の第三級アミン又は芳香族アミン並びに当該アミン塩が挙げられる。また、必要に応じて反応溶媒を使用することができる。反応溶媒としては、反応過程において目的の式（Ｓ−２）で表される化合物を与えるものであれば特に制限は無いが、好ましい反応溶媒として例えば、クロロホルム、四塩化炭素、ジクロロメタン、１，２−ジクロロエタン、１，２−ジクロロエチレン、１，１，２，２−テトラクロロエタン、トリクロロエチレン、１−クロロブタン、二硫化炭素、アセトン、アセトニトリル、ベンゾニトリル、Ｎ，Ｎ−ジメチルホルムアミド、Ｎ，Ｎ−ジメチルアセトアミド、ジメチルスルホキシド、ジエチルエーテル、エチレングリコールモノエチルエーテル、エチレングリコールモノエチルエーテルアセテート、エチレングリコールモノブチルエーテル、エチレングリコールモノメチルエーテル、ジエチレングリコールジエチルエーテル、ｏ−ジクロロベンゼン、キシレン、ｏ−キシレン、ｐ−キシレン、ｍ−キシレン、クロロベンゼン、酢酸イソブチル、酢酸イソプロピル、酢酸イソアミル、酢酸エチル、酢酸ブチル、酢酸プロピル、酢酸ペンチル、酢酸メチル、酢酸２−メトキシエチル、ヘキサメチルリン酸トリアミド、トリス（ジメチルアミノ）ホスフィン、シクロヘキサノン、１，４−ジオキサン、ジクロロメタン、スチレン、テトラクロロエチレン、テトラヒドロフラン、ピリジン、１−メチル−２−ピロリジノン、１，１，１−トリクロロエタン、トルエン、ヘキサン、ペンタン、シクロヘキサン、シクロペンタン、ヘプタン、ベンゼン、メチルイソブチルケトン、ｔｅｒｔ−ブチルメチルエーテル、メチルエチルケトン、メチルシクロヘキサノン、メチルブチルケトン、ジエチルケトン、ガソリン、コールタールナフサ、石油エーテル、石油ナフサ、石油ベンジン、テレビン油、ミネラルスピリットが挙げられる。また、上記反応溶媒と水との二相系での反応も可能である。その場合、反応過程において目的の式（Ｓ−２）で表される化合物を与えるものであれば特に制限は無いが、無機アルカリ化合物として例えば、水酸化アルミニウム、アンモニア水、バリウム水和物、苛性バライト、水酸化バリウム、水酸化ビスマス、水酸化カドミウム、水酸化セシウム、水酸化カルシウム、石灰、水酸化セリウム、水酸化クロム、水酸化コバルト、水酸化銅、第二鉄水和物、水酸化鉄、水酸化リチウム、水酸化マグネシウム、水酸化マンガン、水酸化ニッケル、水酸化カリウム、水酸化ナトリウム、次亜塩素酸ナトリウム、セスキ炭酸ナトリウム、水酸化ストロンチウム、水酸化タリウム、水酸化トリウム、酢酸ナトリウム、硫酸アルミニウムナトリウム、リン酸アンモニウムナトリウム、重炭酸ナトリウム、炭酸ナトリウム、酢酸カルシウム、炭酸カルシウム、ギ酸カルシウム、リン酸カルシウム、酢酸タリウム、酢酸カリウム、炭酸カリウム、炭酸水素カリウム、ギ酸カリウム、シュウ酸カリウム、重炭酸アンモニウム、炭酸アンモニウム、ギ酸アンモニウム、硫酸アンモニウム並びにその他の無機アルカリ化合物又は無機塩類が挙げられる。二相系で反応を行う場合、必要に応じて相間移動触媒を添加することが可能である。相間移動触媒としては、反応過程において目的の式（Ｓ−２）で表される化合物を与えるものであれば特に制限は無いが、例えば、テトラブチルアンモニウムフルオリド、テトラエチルアンモニウムフルオリド、アセチルコリンクロリド、（３−アクリルアミドプロピル）トリメチルアンモニウムクロリド、塩化ベンザルコニウム、ベンゾイルコリンクロリド、ベンジルセチルジメチルアンモニウムクロリド、Ｎ−ベンジルシンコニジウムクロリド、ベンジルジメチルフェニルアンモニウムクロリド、ベンジルジメチルステアリルアンモニウムクロリド、ベンジルジメチルテトラデシルアンモニウムクロリド、Ｎ−ベンジルキニジウムクロリド、Ｎ−ベンジルキニニウムクロリド、ベンジルトリブチルアンモニウムクロリド、ベンジルトリエチルアンモニウムクロリド、ベンジルトリメチルアンモニウムクロリド、１−ブチル−１−メチルピロリジウムクロリド、カルバミルコリンクロリド、カルニチン塩酸塩、クロロコリンクロリド、（３−クロロ−２−ヒドロキシプロピル）トリメチルアンモニウムクロリド、コリンクロリド、デシルトリメチルアンモニウムクロリド、ジアリルジメチルアンモニウムクロリド、ジメチルジステアリルアンモニウムクロリド、ドデシルトリメチルアンモニウムクロリド、（ヒドラジノカルボニルメチル）トリメチルアンモニウムクロリド、ヘキサデシルトリメチルアンモニウムクロリド、ヘキサメチレンビス（トリメチルアンモニウムクロリド）、ラウロイルコリンクロリド、メタコリンクロリド、メタクリロイルコリンクロリド、（２−メトキシエトキシメチル）トリエチルアンモニウムクロリド、β−メチルコリンクロリド、メチルトリオクチルアンモニウムクロリド、オクチルトリメチルアンモニウムクロリド、フェニルトリエチルアンモニウムクロリド、ホスホコリンクロリドカルシウム、スタキドリン塩酸塩、スクシニルコリンクロリド、テトラアミルアンモニウムクロリド、テトラブチルアンモニウムクロリド、テトラエチルアンモニウムクロリド、テトラメチルアンモニウムクロリド、テトラプロピルアンモニウムクロリド、トリエチルメチルアンモニウムクロリド、トリメチル［２，３−（ジオレイルオキシ）プロピル］アンモニウムクロリド、トリメチルフェニルアンモニウムクロリド、トリメチルステアリルアンモニウムクロリド、トリメチルテトラデシルアンモニウムクロリド、トリメチル［３−（トリエトキシシリル）プロピル］アンモニウムクロリド、トリオクチルメチルアンモニウムクロリド、アセチルコリンブロミド、ベンゾイルコリンブロミド、ベンジルトリブチルアンモニウムブロミド、ベンジルトリエチルアンモニウムブロミド、ベンジルトリメチルアンモニウムブロミド、ブロモコリンブロミド、１，１’−（ブタン−１，４−ジイル）ビス［４−アザ−１−アゾニアビシクロ［２．２．２］オクタン］ジブロミド、１−ブチル−１−メチルピペリジニウムブロミド、クロリンブロミド、デカメトニウムブロミド、１，１’−（デカン−１，１０−ジイル）ビス［４−アザ−１−アゾニアビシクロ［２．２．２］オクタン］ジブロミド、デシルトリメチルアンモニウムブロミド、ジデシルジメチルアンモニウムブロミド、ジラウリルジメチルアンモニウムブロミド、ジメチルジミリスチルアンモニウムブロミド、ジメチルジオクタデシルアンモニウムブロミド、ジメチルジオクチルアンモニウムブロミド、ジメチルジパルミチルアンモニウムブロミド、ドデシルトリメチルアンモニウムブロミド、エチルヘキサデシルジメチルアンモニウムブロミド、（フェロセニルメチル）ドデシルジメチルアンモニウムブロミド、（フェロセニルメチル）トリメチルアンモニウムブロミド、ヘキサデシルトリメチルアンモニウムブロミド、ヘキサメトニウムブロミド、ヘキシルジメチルオクチルアンモニウムブロミド、ヘキシルトリメチルアンモニウムブロミド、臭化メチルホマトロピン、メタコリンブロミド、ネオスチグミンブロミド、オクチルトリメチルアンモニウムブロミド、フェニルトリメチルアンモニウムブロミド、スコポラミンメチルブロミド、テトラアミルアンモニウムブロミド、テトラブチルアンモニウムブロミド、テトラ（デシル）アンモニウムブロミド、テトラデシルトリメチルアンモニウムブロミド、テトラエチルアンモニウムブロミド、テトラヘプチルアンモニウムブロミド、テトラメチルアンモニウムブロミド、テトラオクチルアンモニウムブロミド、テトラプロピルアンモニウムブロミド、３−（トリフルオロメチル）フェニルトリメチルアンモニウムブロミド、トリメチルプロピルアンモニウムブロミド、トリメチルステアリルアンモニウムブロミド、トリメチルビニルアンモニウムブロミド、バレタマートブロミド、アセチルコリンヨージド、アセチルチオコリンヨージド、ベンゾイルコリンヨージド、ベンゾイルチオコリンヨージド、���ンジルトリエチルアンモニウムヨージド、ブチリルコリンヨージド、ブチリルチオコリンヨージド、デカメトニウムヨージド、１，１−ジメチル−４−フェニルピペラジニウムヨージド、エチルトリメチルアンモニウムヨージド、エチルトリプロピルアンモニウムヨージド、（フェロセニルメチル）トリメチルアンモニウムヨージド、（２−ヒドロキシエチル）トリエチルアンモニウムヨージド、β−メチルコリンヨージド、Ｏ−β−ナフチルオキシカルボニルコリンヨージド、テトラアミルアンモニウムヨージド、テトラブチルアンモニウムヨージド、テトラエチルアンモニウムヨージド、テトラヘプチルアンモニウムヨージド、テトラヘキシルアンモニウムヨージド、テトラメチルアンモニウムヨージド、テトラオクチルアンモニウムヨージド、テトラプロピルアンモニウムヨージド、トリエチルフェニルアンモニウムヨージド、３−（トリフルオロメチル）フェニルトリメチルアンモニウムヨージド、トリメチルフェニルアンモニウムヨージド、トリメチル［２−［（トリメチルシリル）メチル］ベンジル］アンモニウムヨージド、ベンジルトリエチルアンモニウムヒドロキシド、ベンジルトリメチルアンモニウムヒドロキシド、コリン、ヘキサデシルトリメチルアンモニウムヒドロキシド、スフィンゴミエリン、テトラブチルアンモニウムヒドロキシド、テトラエチルアンモニウムヒドロキシド、テトラヘキシルアンモニウムヒドロキシド、テトラメチルアンモニウムヒドロキシド、テトラプロピルアンモニウムヒドロキシド、３−（トリフルオロメチル）フェニルトリメチルアンモニウムヒドロキシド、トリメチルフェニルアンモニウムヒドロキシド、トリス（２−ヒドロキシエチル）メチルアンモニウムヒドロキシド、過塩素酸アセチルコリン、アミルトリエチルアンモニウムビス（トリフルオロメタンスルホニル）イミド、ベンジルトリエチルアンモニウムボロヒドリド、ジクロロヨウ素酸ベンジルトリメチルアンモニウム、ベンジルトリメチルアンモニウムテトラクロロヨウ素酸塩、ベンジルトリメチルアンモニウムトリブロミド、無水ベタイン、ベタイン塩酸塩、重クロム酸ビス（テトラブチルアンモニウム）、ビス（テトラブチルアンモニウム）テトラシアノジフェノキノジメタニド、１−ブチル−１−メチルピロリジニウムビス（トリフルオロメタンスルホニル）イミド、Ｌ−カルニチン、３−［（３−コラミドプロピル）ジメチルアンモニオ］−１−
プロパンスルホナート、重酒石酸コリン、１−シクロヘキシル−３−（２−モルホリノエチル）カルボジイミドメト−ｐ−トルエンスルホナート、シクロヘキシルトリメチルアンモニウムビス（トリフルオロメタンスルホニル）イミド、安息香酸デナトニウム［ビトレックス］、ドデシルジメチル（３−スルホプロピル）アンモニウムヒドロキシド分子内塩、Ｎ−フルオロ−Ｎ’−（クロロメチル）トリエチレンジアミンビス（テトラフルオロボラート）、パルミチルスルホベタイン、ヘキサデシルトリメチルアンモニウムヘキサフルオロホスフェート、過塩素酸ヘキサデシルトリメチルアンモニウム、ヘキサデシルトリメチルアンモニウムテトラフルオロボラート、リン酸２−（メタクリロイルオキシ）エチル２−（トリメチルアンモニオ）エチル、Ｎ−（トリエチルアンモニオスルホニル）カルバミン酸メチル、１−メチル−１−プロピルピロリジニウムビス（トリフルオロメタンスルホニル）イミド、メチルトリオクチルアンモニウムビス（トリフルオロメタンスルホニル）イミド、メチルトリオクチルアンモニウム硫酸水素塩、メチル硫酸ネオスチグミン、オクタデシルジメチル（３−スルホプロピル）アンモニウムヒドロキシド分子内塩、プロピオニルコリンｐ−トルエンスルホナート、硝酸メチルスコポラミン、テトラブチルアンモニウムアセタート、テトラブチルアンモニウムアジド、テトラブチルアンモニウムビフルオリド、テトラブチルアンモニウムボロヒドリド、テトラブチルアンモニウムブロモジヨージド、テトラブチルアンモニウムジブロモアウラート、テトラブチルアンモニウムジブロモクロリド、テトラブチルアンモニウムジブロモヨージド、テトラブチルアンモニウムジクロロアウラート、テトラブチルアンモニウムジクロロブロミド、テトラブチルアンモニウムジフルオロトリフェニルシリカート、テトラブチルアンモニウムジフルオロトリフェニルスズ、テトラブチルアンモニウム三フッ化二水素、テトラブチルアンモニウムジヨードアウラート、テトラブチルアンモニウムヘキサフルオロホスファート、テトラブチルアンモニウム硫酸水素塩、過塩素酸テトラブチルアンモニウム、過レニウム酸テトラブチルアンモニウム、テトラブチルアンモニウムホスファート、テトラブチルアンモニウムｐ−ニトロフェノキシド、テトラブチルアンモニウムサリチラート、テトラブチルアンモニウムテトラフルオロボラート、テトラブチルアンモニウムテトラフェニルボラート、テトラブチルアンモニウムチオシアナート、テトラブチルアンモニウムトリブロミド、テトラブチルアンモニウムトリフルオロメタンスルホナート、テトラブチルアンモニウムトリヨージド、３−（テトラデシルジメチルアンモニオ）プロパンスルホナート、テトラエチルアンモニウムボロヒドリド、過塩素酸テトラエチルアンモニウム、テトラエチルアンモニウムｐ−トルエンスルホナート、テトラエチルアンモニウムテトラフルオロボラート、テトラエチルアンモニウムトリフルオロメタンスルホナート、テトラメチルアンモニウムアセタート、テトラメチルアンモニウムボロヒドリド、テトラメチルアンモニウムヘキサフルオロホスファート、テトラメチルアンモニウム硫酸水素塩、過塩素酸テトラメチルアンモニウム、テトラメチルアンモニウムｐ−トルエンスルホナート、テトラメチルアンモニウムスルファート、テトラメチルアンモニウムテトラフルオロボラート、テトラメチルアンモニウムトリアセトキシボロヒドリド、テトラプロピルアンモニウムペルルテナート、トリエチルメチルアンモニウムテトラフルオロボラート、トリメチルフェニルアンモニウムトリブロミド、Ｎ，Ｎ−ビス（３−Ｄ−グルコンアミドプロピル）コルアミド［ＢＩＧＣＨＡＰ］、Ｎ，Ｎ−ビス（３−Ｄ−グルコンアミドプロピル）デオキシコルアミド［Ｄｅｏｘｙ−ＢＩＧＣＨＡＰ］、ＮＩＫＫＯＬ  ＢＬ−９ＥＸ［ポリオキシエチレン（９）ラウリルエーテル］、オクタノイル−Ｎ−メチルグルカミド［ＭＥＧＡ−８］、ノナノイル−Ｎ−メチルグルカミド［ＭＥＧＡ−９］、デカノイル−Ｎ−メチルグルカミド［ＭＥＧＡ−１０］、ポリオキシエチレン（８）オクチルフェニルエーテル［Ｔｒｉｔｏｎ  Ｘ−１１４］、ポリオキシエチレン（９）オクチルフェニルエーテル［ＮＰ−４０］、ポリオキシエチレン（１０）オクチルフェニルエーテル［Ｔｒｉｔｏｎ  Ｘ−１００］、ポリオキシエチレン（２０）ソルビタンモノラウラート［Ｔｗｅｅｎ  ２０］、ポリオキシエチレン（２０）ソルビタンモノパルミタート［Ｔｗｅｅｎ  ４０］、ポリオキシエチレン（２０）ソルビタンモノステアラート［Ｔｗｅｅｎ  ６０］、ポリオキシエチレン（２０）ソルビタンモノオレアート［Ｔｗｅｅｎ  ８０］、ポリオキシエチレンソルビタントリオレアート［Ｔｗｅｅｎ  ８５］、ポリオキシエチレン（２０）ソルビタントリオレアート、ポリオキシエチレン（２３）ラウリルエーテル［Ｂｒｉｊ３５］、ポリオキシエチレン（２０）セチルエーテル［Ｂｒｉｊ５８］、ドデシル−β−Ｄ−マルトピラノシド、ヘプチル−β−Ｄ−チオグルコピラニシド、オクチル−β−Ｄ−チオグルコピラニシド、ノニル−β−Ｄ−チオマルトシド、ＩＧＥＬＰＡＬ  ＣＡ−６３０、Ｄｉｇｉｔｏｎｉｎ、Ｓａｐｏｎｉｎ，ｆｒｏｍ  Ｓｏｙｂｅａｎｓ、３−［（３−コラミドプロピル）ジメチルアンモニオ］−２−ヒドロキシ−１−プロパンスルホナート［ＣＨＡＰＳＯ］、３−［（３−コラミドプロピル）ジメチルアンモニオ］−１−プロパンスルホナート［ＣＨＡＰＳ］、ヘプタデカフルオロ−１−オクタンスルホン酸アンモニウム、ペンタデカフルオロオクタン酸アンモニウム、ヘプタデカフルオロオクタンスルホン酸、ヘプタデカフルオロ−１−オクタンスルホン酸リチウム、ペンタデカフルオロオクタン酸、ヘプタデカフルオロ−１−オクタンスルホン酸カリウム、３−（ヘキサデシルジメチルアンモニオ）プロパンスルホナート、コール酸ナトリウム、ラウリン酸ナトリウム、ミリスチン酸ナトリウム、Ｎ−ラウロイルサルコシンナトリウム、オレイン酸ナトリウム、パルミチン酸ナトリウム、ステアリン酸ナトリウム、スルホコハク酸ビス（２−エチルヘキシル）ナトリウム、ドデセン−１ＬＡＳ、５−スルホイソフタル酸ジメチルナトリウム、１−ドデカンスルホン酸ナトリウム、ドデシルベンゼンスルホン酸ナトリウム、１−ヘキサデカンスルホン酸ナトリウム、１−オクタデカンスルホン酸ナトリウム、１−ペンタデカンスルホン酸ナトリウム、１−テトラデカンスル��ン酸ナトリウム、１−トリデカンスルホン酸ナトリウム、リン酸モノドデシルナトリウム、リン酸モノドデシルナトリウム（モノ、ジナトリウム混合物）、ドデシル硫酸ナトリウム、ヘキサデシル硫酸ナトリウム、ベンゼトニウムクロリド、ヘキサデシルピリジニウムクロリド、１−ドデシルピリジニウムクロリド、ヘキサデシルピリジニウムブロミド、ヘキサデシルピリジニウムクロリド、モノミリスチン、モノパルミチン、モノステアリン、ポリエチレングリコールモノステアラート、ポリエチレングリコールモノステアラート（パルミタート、ステアラート混合物）、ソルビタンモノラウラート［Ｓｐａｎ  ２０］、ソルビタンモノパルミタート［Ｓｐａｎ  ４０］、ソルビタンモノステアラート［Ｓｐａｎ  ６０］、ソルビタンモノオレアート［Ｓｐａｎ  ８０］、ソルビタンセスキオレアート［Ｓｐａｎ  ８３］、ソルビタントリオレアート［Ｓｐａｎ  ８５］、ジエチレングリコールモノドデシルエーテル、エチレングリコールモノドデシルエーテル、ポリエチレングリコールモノセチルエーテル、ポリエチレングリコールモノドデシルエーテル、ポリエチレングリコールモノ−４−オクチルフェニルエーテル、テトラエチルグリコールモノドデシルエーテル、トリエチレングリコールモノドデシルエーテル並びにその他の界面活性剤が挙げられる。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
（製法２）下記式（Ｓ−４）で表される化合物の製造
【００６３】
【化３４】
0005962949.tif 000036
【００６４】
式（Ｓ−１）で表されるフェノール体を、塩基存在下、式（Ｓ−３）で表されるハロゲン化合物と反応させることにより、目的の式（Ｓ−４）で表される化合物を得ることができる。式（Ｓ−３）で表されるハロゲン化合物としては、反応過程において目的の式（Ｓ−４）で表される化合物を与えるものであれば特に制限は無いが、例えば、塩化物、臭化物、ヨウ化物又はフッ化物といったハロゲン化物でも良く、ｐ−トルエンスルホン酸エステル、メタンスルホン酸エステル、トリフルオロメタンスルホン酸エステルといったハロゲン等価体化合物でも良い。塩基としては、反応過程において目的の式（Ｓ−４）で表される化合物を与えるものであれば特に制限は無いが、例えば前記製法１記載の塩基が利用可能である。また、必要に応じて反応溶媒を使用することができる。反応溶媒としては、反応過程において目的の式（Ｓ−４）で表される化合物を与えるものであれば特に制限は無いが、例えば前記製法１記載の反応溶媒が利用可能である他、ｔｅｒｔ−ブチルアルコール、イソブチルアルコール、イソプロピルアルコール、イソペンチルアルコール、シクロヘキサノール、１−ブタノール、２−ブタノール、１−オクタノール、２−メトキシエタノール、エチレングリコール、ジエチレングリコール、メタノール、メチルシクロヘキサノール、エタノール、プロパノール等のアルコールも使用可能である。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
（製法３）下記式（Ｓ−１０）で表される化合物の製造
【００６５】
【化３５】
0005962949.tif 000037
【００６６】
式（Ｓ−１）で表されるフェノール体を、塩基存在下、トリフルオロメタンスルホン酸無水物と反応させることにより式（Ｓ−５）で表される中間体を得ることができる。塩基としては、反応過程において式（Ｓ−５）で表される中間体を与えるものであれば特に制限は無いが、例えば前記製法１記載の塩基が利用可能である。また、必要に応じて反応溶媒を使用することができる。反応溶媒としては、反応過程において式（Ｓ−５）で表される中間体を与えるものであれば特に制限は無いが、例えば前記製法１記載の反応溶媒が利用可能である。反応条件として、例えば、ＧＲＥＥＮＥ’Ｓ  ＰＲＯＴＥＣＴＩＶＥ  ＧＲＯＵＰＳ  ＩＮ  ＯＲＧＡＮＩＧ  ＳＹＮＴＨＥＳＩＳ（（Ｆｏｕｒｔｈ  Ｅｄｉｔｉｏｎ）、ＰＥＴＥＲ  Ｇ．Ｍ．ＷＵＴＳ、ＴＨＥＯＤＯＲＡ  Ｗ．ＧＲＥＥＮＥ共著、Ａ  Ｊｏｈｎ  Ｗｉｌｅｙ  ＆  Ｓｏｎｓ，Ｉｎｃ．，Ｐｕｂｌｉｃａｔｉｏｎ）に記載の条件が特に好ましい。
【００６７】
式（Ｓ−５）で表される中間体を、例えばパラジウム触媒及び塩基存在下、式（Ｓ−６）で表されるアセチレン化合物とカップリングさせることにより、式（Ｓ−７）で表される中間体を得ることができる。パラジウム触媒としては反応過程において式（Ｓ−７）で表される中間体を与えるものであれば特に制限は無いが、例えば、アリルパラジウム（ＩＩ）クロリド、ベンジルビス（トリフェニルホスフィン）パラジウム（ＩＩ）クロリド、ビス（アセトニトリル）パラジウム（ＩＩ）ジクロリド、ビス（ベンゾニトリル）パラジウム（ＩＩ）ジクロリド、ビス［１，２−ビス（ジフェニルホスフィノ）エタン］パラジウム（０）、ビス（ジベンジリデンアセトン）パラジウム（０）、［１，１’−ビス（ジ−ｔｅｒｔ−ブチルホスフィノ）フェロセン］パラジウム（ＩＩ）ジクロリド、［１，４−ビス（ジフェニルホスフィノ）ブタン］パラジウム（ＩＩ）ジクロリド、［１，２−ビス（ジフェニルホスフィノ）エタン］パラジウム（ＩＩ）ジクロリド、［１，１’−ビス（ジフェニルホスフィノ）フェロセン］パラジウム（ＩＩ）ジクロリド  ジクロロメタン付加物、［１，３−ビス（ジフェニルホスフィノ）プロパン］パラジウム（ＩＩ）ジクロリド、ビス（メチルジフェニルホスフィン）パラジウム（ＩＩ）ジクロリド、ビス（２，４−ペンタンジオナト）パラジウム（ＩＩ）、１，２−ビス（フェニルスルフィニル）エタンパラジウム（ＩＩ）ジアセタート、ビス（トリ−ｔｅｒｔ−ブチルホスフィン）パラジウム（０）、ビス（トリシクロヘキシルホスフィン）パラジウム（ＩＩ）ジクロリド、ビス（トリフェニルホスフィン）パラジウム（ＩＩ）ジアセタート、ビス（トリフェニルホスフィン）パラジウム（ＩＩ）ジクロリド、ビス（トリ−ｏ−トリルホスフィン）パラジウム（ＩＩ）ジクロリド、ブロモ［［１，３−ビス［（４Ｓ，５Ｓ）−１−ベンゾイル−４，５−ジフェニル−２−イミダゾリン−２−イル］ベンゼン］パラジウム（ＩＩ）］、クロロ［［１，３−ビス（２，６−ジイソプロピルフェニル）イミダゾール−２−イリデン］（アセトアニリド）パラジウム（ＩＩ）］、クロロ［［１，３−ビス（２，６−ジイソプロピルフェニル）イミダゾール−２−イリデン］（Ｎ，Ｎ−ジメチルベンジルアミン）パラジウム（ＩＩ）］、クロロ［［１，３−ビス（２，６−ジイソプロピルフェニル）イミダゾール−２−イリデン］（Ｎ，Ｎ−ジメチル−３，５−ジメトキシベンジルアミン）パラジウム（ＩＩ）］、クロロ［［１，３−ビス（２，６−ジイソプロピルフェニル）イミダゾール−２−イリデン］（４’−メトキシアセトアニリド）パラジウム（ＩＩ）］、ジ−μ−クロロビス［５−クロロ−２−［（４−クロロフェニル）（ヒドロキシイミノ）メチル］フェニル］パラジウム（ＩＩ）ダイマー、ジ−μ−クロロビス［２−［（ジメチルアミノ）メチル］フェニル−Ｃ，Ｎ］ジパラジウム（ＩＩ）、ジ−μ−クロロビス［５−ヒドロキシ−２−［１−（ヒドロキシイミノ）エチル］フェニル］パラジウム（ＩＩ）ダイマー、ジクロロ（１，５−シクロオクタジエン）パラジウム（ＩＩ）、酢酸パラジウム（ＩＩ）、臭化パラジウム（ＩＩ）、塩化パラジウム（ＩＩ）、トリフルオロ酢酸パラジウム（Ｉ���）、テトラクロロパラジウム（ＩＩ）酸ナトリウム、テトラキス（トリフェニルホスフィン）パラジウム（０）、トリス（ジベンジリデンアセトン）ジパラジウム（０）、パラジウム／炭素、パラジウム／炭酸バリウム、パラジウム／硫酸バリウム、パラジウム／炭酸カルシウム、水酸化パラジウム／炭素、パラジウム／シリカゲル、パラジウム／ＳＨシリカゲル並びにその他のパラジウム触媒が挙げられる。また、パラジウム触媒以外にも、チタン、クロム、マンガン、鉄、コバルト、ニッケル、銅、亜鉛、イットリウム、ジルコニウム、モリブデン、ルテニウム、ロジウム、銀、スズ、セリウム、ランタン、ネオジム、ツリウム、イッテルビウム、ハフニウム、イリジウム、白金並びにその他の触媒が挙げられる。また、前記触媒以外にも、ポリマー担持触媒、両親媒性錯体触媒が挙げられる。塩基としては、反応過程において式（Ｓ−７）で表される中間体を与えるものであれば特に制限は無いが、例えば前記製法１記載の塩基が利用可能である。また、必要に応じて反応溶媒を使用することができる。反応溶媒としては、反応過程において式（Ｓ−７）で表される中間体を与えるものであれば特に制限は無いが、例えば前記製法１記載の反応溶媒が利用可能である他、前記製法２記載の反応溶媒も利用可能である。その他、薗頭カップリング反応の条件として公知の条件が利用可能である。また、薗頭カップリング反応あるいはそれ以外のカップリング反応として、例えば、Ｍｅｔａｌ−Ｃａｔａｌｙｚｅｄ  Ｃｒｏｓｓ−Ｃｏｕｐｌｉｎｇ  Ｒｅａｃｔｉｏｎｓ（Ｅｄｉｔｅｄ  ｂｙ  Ａｒｍｉｎ  ｄｅ  Ｍｅｉｊｅｒｅ，Ｆｒａｎｃｏｉｓ  Ｄｉｅｄｅｒｉｃｈ、ＷＩＬＥＹ−ＶＣＨ  Ｖｅｒｌａｇ  ＧｍｂＨ  ＆  Ｃｏ．ＫＧａＡ）若しくはＳｃｉＦｉｎｄｅｒ又はＲｅａｘｙｓ等のデータベースに挙げられている反応条件が利用可能である。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
【００６８】
式（Ｓ−７）で表される中間体を、例えば酸・水共存下反応させることにより、式（Ｓ−８）で表される中間体を得ることができる。酸としては反応過程において式（Ｓ−８）で表される中間体を与えるものであれば特に制限は無いが、例えば、塩酸、臭化水素酸、ヨウ化水素酸、次亜塩素酸、亜塩素酸、塩素酸、過塩素酸、次亜臭素酸、亜臭素酸、臭素酸、過臭素酸、次亜ヨウ素酸、亜ヨウ素酸、ヨウ素酸、過ヨウ素酸、硫酸、フルオロスルホン酸、硝酸、リン酸、ヘキサフルオロアンチモン酸、テトラフルオロホウ酸、ヘキサフルオロリン酸、クロム酸、ホウ酸、メタンスルホン酸、エタンスルホン酸、ベンゼンスルホン酸、ｐ−トルエンスルホン酸、トリフルオロメタンスルホン酸、ポリスチレンスルホン酸ナトリウム、酢酸、クエン酸、ギ酸、グルコン酸、乳酸、シュウ酸、酒石酸、アスコルビン酸、メルドラム酸並びにその他の酸が挙げられる。また、水の他、ｔｅｒｔ−ブチルアルコール、イソブチルアルコール、イソプロピルアルコール、イソペンチルアルコール、シクロヘキサノール、１−ブタノール、２−ブタノール、１−オクタノール、２−メトキシエタノール、エチレングリコール、ジエチレングリコール、メタノール、メチルシクロヘキサノール、エタノール、プロパノール等のアルコールも使用可能である。反応溶媒としては、反応過程において式（Ｓ−８）で表される中間体を与えるものであれば特に制限は無いが、例えば前記製法１記載の反応溶媒が利用可能である他、前記製法２記載の反応溶媒も利用可能である。また、前記反応条件あるいはそれ以外の反応条件として、例えば、ＧＲＥＥＮＥ’Ｓ  ＰＲＯＴＥＣＴＩＶＥ  ＧＲＯＵＰＳ  ＩＮ  ＯＲＧＡＮＩＧ  ＳＹＮＴＨＥＳＩＳ（（Ｆｏｕｒｔｈ  Ｅｄｉｔｉｏｎ）、ＰＥＴＥＲ  Ｇ．Ｍ．ＷＵＴＳ、ＴＨＥＯＤＯＲＡ  Ｗ．ＧＲＥＥＮＥ共著、Ａ  Ｊｏｈｎ  Ｗｉｌｅｙ  ＆  Ｓｏｎｓ，Ｉｎｃ．，Ｐｕｂｌｉｃａｔｉｏｎ）若しくはＳｃｉＦｉｎｄｅｒ又はＲｅａｘｙｓ等のデータベースに挙げられている反応条件が特に好ましい。
【００６９】
式（Ｓ−８）で表される中間体を、縮合剤及び塩基存在下、式（Ｓ−９）で表されるカルボン酸と反応させることにより目的の式（Ｓ−１０）で表される化合物を得ることができる。縮合剤としては、反応過程において目的の式（Ｓ−１０）で表される化合物を与えるものであれば特に制限は無いが、例えば、Ｎ，Ｎ’−ジシクロヘキシルカルボジイミド、Ｎ，Ｎ’−ジイソプロピルカルボジイミド、１−エチル−３−（３−ジメチルアミノプロピル）カルボジイミド塩酸塩、Ｎ−［３−（ジメチルアミノ）プロピル］−Ｎ’−エチルカルボジイミド、Ｎ−［３−（ジメチルアミノ）プロピル］−Ｎ’−エチルカルボジイミドメチオジド、Ｎ−ｔｅｒｔ−ブチル−Ｎ’−エチルカルボジイミド、Ｎ−シクロヘキシル−Ｎ’−（２−モルホリノエチル）カルボジイミド  メト−ｐ−トルエンスルホナート、Ｎ，Ｎ’−ジ−ｔｅｒｔ−ブチルカルボジイミド、Ｎ，Ｎ’−ジ−ｐ−トリルカルボジイミド並びにその他のカルボジイミドが挙げられる。また、カルボジイミドの他、トリアジン系縮合剤、酸塩化物、酸無水物並びにその他の縮合剤が挙げられる。塩基としては、反応過程において目的の式（Ｓ−１０）で表される化合物を与えるものであれば特に制限は無いが、例えば前記製法１記載の塩基が利用可能である。反応溶媒としては、反応過程において目的の式（Ｓ−１０）で表される化合物を与えるものであれば特に制限は無いが、例えば前記製法１記載の反応溶媒が利用可能である。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
（製法４）下記式（Ｓ−１１）で表される化合物の製造
【００７０】
【化３６】
0005962949.tif 000038
【００７１】
式（Ｓ−１）で表されるフェノール体を、縮合剤及び塩基存在下、式（Ｓ−９）で表されるカルボン酸と反応させることにより目的の式（Ｓ−１１）で表される化合物を得ることができる。縮合剤としては、反応過程において目的の式（Ｓ−１１）で表される化合物を与えるものであれば特に制限は無いが、例えば、Ｎ，Ｎ’−ジシクロヘキシルカルボジイミド、Ｎ，Ｎ’−ジイソプロピルカルボジイミド、１−エチル−３−（３−ジメチルアミノプロピル）カルボジイミド塩酸塩、Ｎ−［３−（ジメチルアミノ）プロピル］−Ｎ’−エチルカルボジイミド、Ｎ−［３−（ジメチルアミノ）プロピル］−Ｎ’−エチルカルボジイミドメチオジド、Ｎ−ｔｅｒｔ−ブチル−Ｎ’−エチルカルボジイミド、Ｎ−シクロヘキシル−Ｎ’−（２−モルホリノエチル）カルボジイミド  メト−ｐ−トルエンスルホナート、Ｎ，Ｎ’−ジ−ｔｅｒｔ−ブチルカルボジイミド、Ｎ，Ｎ’−ジ−ｐ−トリルカルボジイミド並びにその他のカルボジイミドが挙げられる。また、カルボジイミドの他、トリアジン系縮合剤、酸塩化物、酸無水物並びにその他の縮合剤が挙げられる。塩基としては、反応過程において目的の式（Ｓ−１１）で表される化合物を与えるものであれば特に制限は無いが、例えば前記製法１記載の塩基が利用可能である。反応溶媒としては、反応過程において目的の式（Ｓ−１１）で表される化合物を与えるものであれば特に制限は無いが、例えば前記製法１記載の反応溶媒が利用可能である。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
（製法５）下記式（Ｓ−１４）で表される化合物の製造
【００７２】
【化３７】
0005962949.tif 000039
式（Ｓ−５）で表される化合物を、例えばパラジウム触媒及び塩基存在下、式（Ｓ−１２）で表されるホウ素化合物とカップリングさせることにより、式（Ｓ−１３）で表される中間体を得ることができる。パラジウム触媒としては反応過程において式（Ｓ−１３）で表される中間体を与えるものであれば特に制限は無いが、例えば前記製法３記載のパラジウム触媒の他、前記製法３記載のその他の金属触媒が利用可能である。塩基としては、反応過程において式（Ｓ−１３）で表される中間体を与えるものであれば特に制限は無いが、例えば前記製法１記載の塩基が利用可能である。また、必要に応じて反応溶媒を使用することができる。反応溶媒としては、反応過程において式（Ｓ−１３）で表される中間体を与えるものであれば特に制限は無いが、例えば前記製法１記載の反応溶媒が利用可能である他、前記製法２記載の反応溶媒も利用可能である。その他、鈴木−宮浦クロスカップリング反応の条件として公知の条件が利用可能である。また、ホウ素化合物を用いる鈴木−宮浦クロスカップリング反応の他、有機亜鉛化合物を用いる根岸カップリング反応、有機スズ化合物を用いる右田−小杉−スティルカップリング反応、グリニャール試薬を用いる熊田−玉尾−コリューカップリング反応が利用可能である。また、前記カップリング反応あるいはそれ以外のカップリング反応として、例えば、Ｍｅｔａｌ−Ｃａｔａｌｙｚｅｄ  Ｃｒｏｓｓ−Ｃｏｕｐｌｉｎｇ  Ｒｅａｃｔｉｏｎｓ（Ｅｄｉｔｅｄ  ｂｙ  Ａｒｍｉｎ  ｄｅ  Ｍｅｉｊｅｒｅ，Ｆｒａｎｃｏｉｓ  Ｄｉｅｄｅｒｉｃｈ、ＷＩＬＥＹ−ＶＣＨ  Ｖｅｒｌａｇ  ＧｍｂＨ  ＆  Ｃｏ．ＫＧａＡ）若しくはＳｃｉＦｉｎｄｅｒ又はＲｅａｘｙｓ等のデータベースに挙げられている反応条件が特に好ましい。
【００７３】
式（Ｓ−１３）で表されるフェノール体を、塩基存在下、式（Ｓ−３）で表されるハロゲン化合物と反応させることにより、目的の式（Ｓ−１４）で表される化合物を得ることができる。式（Ｓ−３）で表されるハロゲン化合物としては、反応過程において目的の式（Ｓ−１４）で表される化合物を与えるものであれば特に制限は無いが、例えば前記製法２記載のハロゲン化物又は前記製法２記載のハロゲン等価体化合物が利用可能である。塩基としては、反応過程において目的の式（Ｓ−１４）で表される化合物を与えるものであれば特に制限は無いが、例えば前記製法１記載の塩基が利用可能である。また、必要に応じて反応溶媒を使用することができる。反応溶媒としては、反応過程において目的の式（Ｓ−１４）で表される化合物を与えるものであれば特に制限は無いが、例えば前記製法１記載の反応溶媒が利用可能である他、前記製法２記載の反応溶媒も使用可能である。反応条件として、例えば、実験化学講座（日本化学会編、丸善株式会社発行）、Ｏｒｇａｎｉｃ  Ｓｙｎｔｈｅｓｅｓ（Ａ  Ｊｏｈｎ  Ｗｉｌｅｙ  ＆  Ｓｏｎｓ，Ｉｎｃ．，Ｐｕｂｌｉｃａｔｉｏｎ）、Ｂｅｉｌｓｔｅｉｎ  Ｈａｎｄｂｏｏｋ  ｏｆ  Ｏｒｇａｎｉｃ Ｃｈｅｍｉｓｔｒｙ（Ｂｅｉｌｓｔｅｉｎ−Ｉｎｓｔｉｔｕｔ  ｆｕｅｒ  Ｌｉｔｅｒａｔｕｒ  ｄｅｒ  Ｏｒｇａｎｉｓｃｈｅｎ  Ｃｈｅｍｉｅ、Ｓｐｒｉｎｇｅｒ−Ｖｅｒｌａｇ  Ｂｅｒｌｉｎ  ａｎｄ  Ｈｅｉｄｅｌｂｅｒｇ  ＧｍｂＨ  ＆  Ｃｏ．Ｋ）、Ｆｉｅｓｅｒｓ’  Ｒｅａｇｅｎｔｓ  ｆｏｒ  Ｏｒｇａｎｉｃ  Ｓｙｎｔｈｅｓｉｓ（Ｊｏｈｎ  Ｗｉｌｅｙ  ＆  Ｓｏｎｓ，Ｉｎｃ．）等の文献若しくはＳｃｉＦｉｎｄｅｒ又はＲｅａｘｙｓ等のデータベースに挙げられている条件が特に好ましい。
【００７４】
本願発明の化合物は、ネマチック液晶組成物、スメクチック液晶組成物、キラルスメクチック液晶組成物及びコレステリック液晶組成物に使用することが好ましいが、キラルスメクチック液晶組成物及びコレステリック液晶組成物に使用することが好ましく、コレステリック液晶組成物に使用することが特に好ましい。本願発明の重合性化合物を用いる液晶組成物において本願発明以外の化合物を添加しても構わない。
【００７５】
本願発明の重合性化合物と混合して使用される他の重合性化合物としては、具体的には一般式（ＩＩ）
【００７６】
【化３８】
0005962949.tif 000040
【００７７】
（式中、Ｐは各々独立して一般式（Ｉ）におけるＰと同じ意味を表し、Ｓ３及びＳ４は各々独立して単結合又は炭素原子数１〜１８個のアルキレン基を表すが、１個の−ＣＨ２−又は隣接していない２個以上の−ＣＨ２−は酸素原子、−ＣＯＯ−、−ＯＣＯ−、−ＯＣＯＯ−に置き換えられても良く、Ｘ３及びＸ４は各々独立して、単結合、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＯＣＯＯＣＨ２−、−ＣＨ２ＯＣＯＯ−、−ＣＯ−ＮＨ−、−ＮＨ−ＣＯ−、−ＳＣＨ２−、−ＣＨ２Ｓ−、−ＣＨ＝Ｎ−、−ＳＣＨ２−、−ＣＨ２Ｓ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＦ２−、−ＣＦ２Ｏ−、−ＯＣＦ２−、−ＣＨ２ＣＨ２−、−ＣＦ２ＣＨ２−、−ＣＨ２ＣＦ２−、−ＣＦ２ＣＦ２−、−ＣＹ５＝ＣＹ６−又は−Ｃ≡Ｃ−を表し（式中、Ｙ５及びＹ６は各々独立して水素原子、炭素原子数１から１２のアルキル基、フッ素原子、塩素原子又はシアノ基を表す。）、Ｚ２は各々独立して、単結合、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＯＣＯＯＣＨ２−、−ＣＨ２ＯＣＯＯ−、−ＣＯ−ＮＨ−、−ＮＨ−ＣＯ−、−ＳＣＨ２−、−ＣＨ２Ｓ−、−ＣＨ＝Ｎ−、−ＳＣＨ２−、−ＣＨ２Ｓ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＦ２−、−ＣＦ２Ｏ−、−ＯＣＦ２−、−ＣＨ２ＣＨ２−、−ＣＦ２ＣＨ２−、−ＣＨ２ＣＦ２−、−ＣＦ２ＣＦ２−、−ＣＹ７＝ＣＹ８−又は−Ｃ≡Ｃ−を表し（式中、Ｙ７及びＹ８は各々独立して水素原子、炭素原子数１から１２のアルキル基、フッ素原子、塩素原子又はシアノ基を表す。）、Ａ３及びＡ４は各々独立して、１，４−フェニレン基、１，４−シクロヘキシレン基、ピリジン−２，５−ジイル基、ピリミジン−２，５−ジイル基、ナフタレン−２，６−ジイル基、テトラヒドロナフタレン−２，６−ジイル基又は１，３−ジオキサン−２，５−ジイル基を表すが、Ａ３及びＡ４は各々独立して無置換であるか又はアルキル基、ハロゲン化アルキル基、アルコキシ基、ハロゲン化アルコキシ基、ハロゲノ基、シアノ基又はニトロ基に置換されていても良く、ｍ１は０、１、２又は３を表し、ｍ１が２又は３を表す場合、２個あるいは３個存在するＡ３及び／又はＺ２は同一であっても異なっていても良い。）で表される化合物が好ましく、一般式（ＩＩ）のＰがアクリル基又はメタクリル基である場合が特に好ましい。具体的には、一般式（ＩＩＩ）
【００７８】
【化３９】
0005962949.tif 000041
【００７９】
（式中、Ｓ５及びＳ６は各々独立して炭素原子数２から１８のアルキレン基、Ｘ５及びＸ６は各々独立して−Ｏ−、−ＣＯＯ−、−ＯＣＯ−又は単結合を表し、Ｚ３及びＺ４は各々独立して−ＣＯＯ−又は−ＯＣＯ−を表し、Ａ５、Ａ６及びＡ７は各々独立して無置換或いはフッ素原子、塩素原子又は炭素原子数１から４のアルキル基又はアルコキシ基によって置換された１，４−フェニレン基を表す。）で表される化合物が好ましく、下記式（ＩＩＩ−１）から式（ＩＩＩ−８）で表される化合物が特に好ましい。
【００８０】
【化４０】
0005962949.tif 000042
【００８１】
（式中、Ｓ５は一般式（ＩＩＩ）におけるＳ５と同じ意味を表し、Ｓ６は一般式（ＩＩＩ）におけるＳ６と同じ意味を表す。）上記式（ＩＩＩ−１）から式（ＩＩＩ−８）において、Ｓ５及びＳ６が各々独立して炭素原子数２から８のアルキレン基である化合物がさらに好ましい。
【００８２】
また、一般式（ＩＶ）
【００８３】
【化４１】
0005962949.tif 000043
【００８４】
（式中、Ｓ７及びＳ８は各々独立して炭素原子数２から１８のアルキレン基、Ｘ７及びＸ８は各々独立して−Ｏ−、−ＣＯＯ−、−ＯＣＯ−又は単結合を表し、Ｚ５は−ＣＯＯ−又は−ＯＣＯ−を表し、Ａ８、Ａ９及びＡ１０は各々独立して無置換或いはフッ素原子、塩素原子又は炭素原子数１から４のアルキル基又はアルコキシ基によって置換された１，４−フェニレン基を表す。）で表される化合物が好ましく、下記式（ＩＶ−１）から式（ＩＶ−８）で表される化合物が特に好ましい。
【００８５】
【化４２】
0005962949.tif 000044
【００８６】
（式中、Ｓ７は一般式（ＩＶ）におけるＳ７と同じ意味を表し、Ｓ８は一般式（ＩＶ）におけるＳ８と同じ意味を表す。）上記式（ＩＶ−１）から式（ＩＶ−８）において、耐熱性及び耐久性の観点から、式（ＩＶ−２）、式（ＩＶ−５）、式（ＩＶ−６）、式（ＩＶ−７）及び式（ＩＶ−８）で表される化合物が好ましく、式（ＩＶ−２）で表される化合物がさらに好ましく、Ｓ７及びＳ８が各々独立して炭素原子数２から８のアルキレン基である化合物が特に好ましい。
【００８７】
この他、好ましい２官能重合性化合物としては下記一般式（Ｖ−１）から式（Ｖ−５）で表される化合物が挙げられる。
【００８８】
【化４３】
0005962949.tif 000045
【００８９】
（式中、Ｓ９及びＳ１０は各々独立して炭素原子数２から１８のアルキレン基を表す。）上記式（Ｖ−１）から式（Ｖ−５）において、式（Ｖ−２）、式（Ｖ−３）及び式（Ｖ−５）で表される化合物が好ましく、Ｓ９及びＳ１０が各々独立して炭素原子数２から８のアルキレン基である化合物が特に好ましい。
【００９０】
本願発明の化合物を含有する重合性液晶組成物には、当該組成物の液晶性を損なわない程度に、液晶性を示さない重合性化合物を添加することも可能である。具体的には、この技術分野で高分子形成性モノマーあるいは高分子形成性オリゴマーとして認識される化合物であれば特に制限なく使用可能である。
【００９１】
また、本願発明の化合物を含有する重合性液晶組成物に添加する光重合開始剤の濃度は、０．１〜１０質量％であることが好ましく、０．２〜５質量％であることがさらに好ましい。光重合開始剤としては、ベンゾインエーテル類、ベンゾフェノン類、アセトフェノン類、ベンジルケタール類、アシルフォスフィンオキサイド等が使用可能である。
【００９２】
また、本願発明の化合物を含有する重合性液晶組成物には、その保存安定性を向上させるために、安定剤を添加することもできる。安定剤としては、例えば、ヒドロキノン、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、液晶組成物に対して０．００５〜１質量％であることが好ましく、０．０２〜０．５質量％であることがさらに好ましい。
【００９３】
また、本願発明の化合物を含有する重合性液晶組成物をフィルム類、光学素子類、機能性顔料類、医薬品類、化粧品類、コーティング剤類、合成樹脂類等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【００９４】
本願発明の化合物を含有する重合性液晶組成物を重合することにより得られるポリマーは種々の用途に利用できる。例えば、本願発明の化合物を含有する重合性液晶組成物を、配向させずに重合することにより得られるポリマーは、光散乱板、偏光解消板、モアレ縞防止板として利用可能である。また、配向させた後に重合することにより得られるポリマーは、光学異方性を有しており有用である。このような光学異方体は、例えば、本願発明の化合物を含有する重合性液晶組成物を、布等でラビング処理した基板、有機薄膜を形成した基板又はＳｉＯ２を斜方蒸着した配向膜を有する基板に担持させるか、基板間に挟持させた後、当該重合性液晶組成物を重合することによって製造することができる。
【００９５】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物に有機溶媒を添加しても良い。有機溶媒としては、炭化水素系溶媒、ハロゲン化炭化水素系溶媒、エーテル系溶媒、アルコール系溶媒、ケトン系溶媒、エステル系溶媒、非プロトン性溶媒等を使用することができるが、例えば炭化水素系溶媒としてはトルエン又はヘキサンを、ハロゲン化炭化水素系溶媒としては塩化メチレンを、エーテル系溶媒としてはテトラヒドロフラン、アセトキシ−２−エトキシエタン又はプロピレングリコールモノメチルエーテルアセテートを、アルコール系溶媒としてはメタノール、エタノール又はイソプロパノールを、ケトン系溶媒としてはアセトン、メチルエチルケトン、シクロヘキサノン、γ−ブチルラクトン又はＮ−メチルピロリジノン類を、エステル系溶媒としては酢酸エチル又はセロソルブを、非プロトン性溶媒としてはジメチルホルムアミド又はアセトニトリルを挙げることができる。これらは単独でも、組み合わせて用いても良く、その蒸気圧と重合性液晶組成物の溶解性を考慮し、適宜選択すれば良い。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加する事も有効である。基板上にポリイミド薄膜等の中間層を設ける方法は、重合性液晶材料を重合することにより得られるポリマーと基板との密着性を向上させるために有効である。
【００９６】
上記以外の配向処理としては、液晶材料の流動配向の利用、電場又は磁場の利用を挙げることができる。これらの配向手段は単独で用いても、また組み合わせて用いても良い。さらに、ラビングに代わる配向処理方法として、光配向法を用いることもできる。基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【００９７】
本願発明の化合物を含有する重合性液晶組成物を重合させる際、迅速に重合が進行することが望ましいため、紫外線又は電子線等の活性エネルギー線を照射することにより重合させる方法が好ましい。紫外線を使用する場合、偏光光源を用いても良く、非偏光光源を用いても良い。また、液晶組成物を２枚の基板間に挟持させて状態で重合を行う場合、少なくとも照射面側の基板は活性エネルギー線に対して適当な透明性を有していなければならない。また、光照射時にマスクを用いて特定の部分のみを重合させた後、電場や磁場又は温度等の条件を変化させることにより、未重合部分の配向状態を変化させて、さらに活性エネルギー線を照射して重合させるという手段を用いても良い。また、照射時の温度は、本発明の重合性液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【００９８】
重合によって得られた当該光学異方体は、初期の特性変化を軽減し、安定的な特性発現を図ることを目的として熱処理を施すこともできる。熱処理の温度は５０〜２５０℃の範囲であることが好ましく、熱処理時間は３０秒〜１２時間の範囲であることが好ましい。
【００９９】
このような方法によって製造される当該光学異方体は、基板から剥離して単体で用いても、剥離せずに用いても良い。また、得られた光学異方体を積層しても、他の基板に貼り合わせて用いてもよい。
【実施例】
【０１００】
以下、実施例を挙げて本発明を更に記述するが、本発明はこれらの実施例に限定されるものではない。また、以下の実施例及び比較例の組成物における「％」は『質量％』を意味する。
（実施例１）  式（Ｉ−３３）で表される化合物の製造
【０１０１】
【化４４】
0005962949.tif 000046
【０１０２】
４つ口フラスコに、４−（ｔｒａｎｓ−４−プロピルシクロヘキシル）フェノール  ５０．０ｇ（０．２３モル）をとり、ジクロロメタン  ２００ｍＬに懸濁させた。氷冷しながら、塩化スルフリル  ３４．０ｇ（０．２５モル）を反応液の温度が１５℃を超えないよう徐々に滴下した。室温で５時間撹拌した後、食塩水  ３００ｍＬで３回洗浄した。溶媒を留去した後、ヘキサン  ３００ｍＬを加え分散洗浄することにより、式（Ｉ−３３−２）で表される化合物  ５６．０ｇ（０．２２モル）を得た。
【０１０３】
４つ口フラスコに、式（Ｉ−３３−２）で表される化合物１５．０ｇ（０．０５９モル）、式（Ｉ−３３−３）で表される化合物１４．８ｇ（０．０５９モル）、Ｎ，Ｎ−ジメチルアミノピリジン  ０．３６ｇ（２．９ミリモル）をとり、ジクロロメタン  ５９ｍＬに懸濁させた。氷冷しながらＮ，Ｎ’−ジイソプロピルカルボジイミド  ８．９ｇ（０．０７１モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３３）で表される化合物  ２０．３ｇを得た。
式（Ｉ−３３）で表される化合物の物性値
１Ｈ  ＮＭＲ（ＣＤＣｌ３）δ  ０．９１（ｔ，７．３Ｈｚ，３Ｈ），１．０４（ｍ，２Ｈ），１．１７〜１．４９（ｍ，７Ｈ），１．８９（ｔ，１３．５Ｈｚ，４Ｈ），２．２１（ｑｕｉｎ，６．５Ｈｚ，２Ｈ），２．４６（ｔ，１２．０Ｈｚ，１Ｈ），４．１６（ｔ，６．１Ｈｚ，２Ｈ），４．３９（ｔ，６．１Ｈｚ，２Ｈ），５．８５（ｄｄ，１０．３，１．４Ｈｚ，１Ｈ），６．１４（ｄｄ，１７．４，１０．５Ｈｚ，１Ｈ），６．４２（ｄｄ，１７．４，１．６Ｈｚ，１Ｈ），６．９８（ｄ，８．８Ｈｚ，２Ｈ），７．１５（ｍ，２Ｈ），７．３１（ｄ，１．７Ｈｚ，１Ｈ），８．１７（ｄ，８．８Ｈｚ，２Ｈ）ｐｐｍ．
１３Ｃ  ＮＭＲ（ＣＤＣｌ３）δ  １４．４，２０．０，２８．５，３３．４，３４．２，３６．９，３９．６，４３．９，６１．１，６４．６，１１４．３，１２１．４，１２３．４，１２６．２，１２６．５，１２８．２，１２８．５，１３１．０，１３２．５，１４５．０，１４６．９，１６３．２，１６４．１，１６６．１ｐｐｍ．
ＬＲＭＳ（ＥＩ）ｍ／ｚ  ４８４，４８６
（実施例２）  式（Ｉ−３４）で表される化合物の製造
【０１０４】
【化４５】
0005962949.tif 000047
【０１０５】
４つ口フラスコに、式（Ｉ−３３−２）で表される化合物１５．０ｇ（０．０５９モル）、式（Ｉ−３４−１）で表される化合物１７．２ｇ（０．０５９モル）、Ｎ，Ｎ−ジメチルアミノピリジン  ０．３６ｇ（２．９ミリモル）をとり、ジクロロメタン  ６９ｍＬに懸濁させた。氷冷しながらＮ，Ｎ’−ジイソプロピルカルボジイミド  ８．９ｇ（０．０７１モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３４）で表される化合物  ２０．３ｇを得た。
式（Ｉ−３４）で表される化合物の物性値
１Ｈ  ＮＭＲ（ＣＤＣｌ３）δ  ０．９０（ｔ，７．３Ｈｚ，３Ｈ），１．０４（ｍ，２Ｈ），１．１５〜１．５７（ｍ，１０Ｈ），１．７３（ｑｕｉｎ，７．３Ｈｚ，２Ｈ），１．８７（ｍ，５Ｈ），２．４７（ｔ，１２．０Ｈｚ，１Ｈ），４．０５（ｔ，６．４Ｈｚ，２Ｈ），４．１８（ｔ，６．７Ｈｚ，２Ｈ），５．８２（ｄｄ，１０．４，１．５Ｈｚ，１Ｈ），６．１３（ｄｄ，１７．２，１０．４Ｈｚ，１Ｈ），６．４０（ｄｄ，１７．２，１．５Ｈｚ，１Ｈ），６．９７（ｄ，８．７Ｈｚ，２Ｈ），７．１５（ｍ，２Ｈ），７．３１（ｄ，１．７Ｈｚ，１Ｈ），８．１６（ｄ，８．８Ｈｚ，２Ｈ）ｐｐｍ．
１３Ｃ  ＮＭＲ（ＣＤＣｌ３）δ  １４．４，２０．０，２５．７，２５．７，２８．５，２８．９，３３．４，３４．２，３６．９，３９．６，４３．９，６４．４，６８．０，１１４．３，１２１．１，１２３．４，１２６．２，１２６．５，１２８．５，１２８．５，１３０．５，１３２．５，１４５．０，１４６．９，１６３．５，１６４．２，１６６．３ｐｐｍ．
ＬＲＭＳ（ＥＩ）ｍ／ｚ  ５２６，５２８
（実施例３）  式（Ｉ−３５）で表される化合物の製造
【０１０６】
【化４６】
0005962949.tif 000048
【０１０７】
４つ口フラスコに、式（Ｉ−３３−２）で表される化合物１５．０ｇ（０．０５９モル）、式（Ｉ−３５−１）で表される化合物１７．７ｇ（０．０５９モル）、Ｎ，Ｎ−ジメチルアミノピリジン  ０．３６ｇ（２．９ミリモル）をとり、ジクロロメタン  ７１ｍＬに懸濁させた。氷冷しながらＮ，Ｎ’−ジイソプロピルカルボジイミド  ８．９ｇ（０．０７１モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３５）で表される化合物  ２５．３ｇを得た。
式（Ｉ−３５）で表される化合物の物性値
１Ｈ  ＮＭＲ（ＣＤＣｌ３）δ  ０．９１（ｔ，７．２Ｈｚ，３Ｈ），１．０５（ｍ，２Ｈ），１．１４〜１．５２（ｍ，７Ｈ），１．９０（ｔ，１４．３Ｈｚ，４Ｈ），２．２６（ｑｕｉｎ，６．２Ｈｚ，２Ｈ），２．４８（ｔ，１２．４Ｈｚ，１Ｈ），４．２３（ｔ，６．１Ｈｚ，２Ｈ），４．４２（ｔ，６．１Ｈｚ，２Ｈ），５．８４（ｄｄ，１０．４，１．２Ｈｚ，１Ｈ），６．１５（ｄｄ，１７．５，１０．４Ｈｚ，１Ｈ），６．４３（ｄｄ，１７．５，１．６Ｈｚ，１Ｈ），７．１５〜７．２４（ｍ，４Ｈ），７．３４（ｄ，１．７Ｈｚ，１Ｈ），７．８１（ｄ，８．６Ｈｚ，１Ｈ），７．９０（ｄ，９．０Ｈｚ，１Ｈ），８．１７（ｄｄ，８．５，１．７Ｈｚ，１Ｈ），８．７３（ｓ，１Ｈ）ｐｐｍ．
１３Ｃ  ＮＭＲ（ＣＤＣｌ３）δ  １４．４，２０．０，２８．５，３３．４，３４．２，３６．９，３９．６，４３．９，６１．３，６４．５，１０６．４，１１９．９，１２３．４，１２４．０，１２６．２，１２６．３，１２６．５，１２７．０，１２７．９，１２８．３，１２８．６，１３０．９，１３１．１，１３１．９，１３７．６，１４５．１，１４７．１，１５９．０，１６４．７，１６６．１ｐｐｍ．
ＬＲＭＳ（ＥＩ）ｍ／ｚ  ５３４，５３６
（実施例４）  式（Ｉ−３６）で表される化合物の製造
【０１０８】
【化４７】
0005962949.tif 000049
【０１０９】
４つ口フラスコに、６−（ｔｒａｎｓ−４−プロピル）シクロヘキシル−２−ナフトール  ５０．０ｇ（０．１９モル）をとり、ジクロロメタン  ２００ｍＬに懸濁させた。氷冷しながら、塩化スルフリル  ２８．２ｇ（０．２１モル）を反応液の温度が１５℃を超えないよう徐々に滴下した。室温で５時間撹拌した後、食塩水  ３００ｍＬで３回洗浄した。溶媒を留去した後、ヘキサン  ３００ｍＬを加え分散洗浄することにより、式（Ｉ−３６−２）で表される化合物  ５５．８ｇ（０．１８モル）を得た。
【０１１０】
４つ口フラスコに、式（Ｉ−３６−２）で表される化合物１５．０ｇ（０．０５０モル）、式（Ｉ−３３−３）で表される化合物１２．５ｇ（０．０５０モル）、Ｎ，Ｎ−ジメチルアミノピリジン  ０．３１ｇ（２．５ミリモル）をとり、ジクロロメタン  ５０ｍＬに懸濁させた。氷冷しながらＮ，Ｎ’−ジイソプロピルカルボジイミド  ７．６ｇ（０．０６０モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３６）で表される化合物  ２１．９ｇを得た。
式（Ｉ−３６）で表される化合物の物性値
１Ｈ  ＮＭＲ（ＣＤＣｌ３）δ  ０．９２（ｔ，７．３Ｈｚ，３Ｈ），１．１１（ｑ，１２．３Ｈｚ，２Ｈ），１．２４（ｍ，２Ｈ），１．３６（ｍ，３Ｈ），１．５６（ｑｄ，１２．８，３．２Ｈｚ，２Ｈ），１．９２（ｄ，１２．４Ｈｚ，２Ｈ），１．９９（ｄ，１２．４Ｈｚ，２Ｈ），２．２２（ｑｕｉｎ，６．４Ｈｚ，２Ｈ），２．６５（ｔｔ，１１．９，３．４Ｈｚ，１Ｈ），４．１７（ｔ，６．２Ｈｚ，２Ｈ），４．３９（ｔ，６．２Ｈｚ，２Ｈ），５．８５（ｄｄ，１０．３，１．８Ｈｚ，１Ｈ），６．１４（ｄｄ，１７．３，１０．３Ｈｚ，１Ｈ），６．４３（ｄｄ，１７．３，１．５Ｈｚ，１Ｈ），７．００（ｄ，８．９Ｈｚ，２Ｈ），７．３５（ｄ，８．８Ｈｚ，１Ｈ），７．５１（ｄ，８．９Ｈｚ，１Ｈ），７．６６（ｓ，１Ｈ），７．７６（ｄ，８．９Ｈｚ，１Ｈ），８．１９（ｄ，８．７Ｈｚ，１Ｈ），８．２３（ｄ，８．９Ｈｚ，２Ｈ）ｐｐｍ．
１３Ｃ  ＮＭＲ（ＣＤＣｌ３）δ  １４．４，２０．０，２８．５，３３．５，３４．２，３７．０，３９．７，４４．５，６１．１，６４．６，１１４．３，１２１．４，１２１．９，１２３．０，１２４．２，１２４．９，１２７．４，１２７．８，１２８．２，１３０．１，１３１．０，１３２．５，１３２．６，１４４．４，１４６．０，１６３．２，１６４．１，１６６．１ｐｐｍ．
ＬＲＭＳ（ＥＩ）ｍ／ｚ  ５３４，５３６
（実施例５）  式（Ｉ−３７）で表される化合物の製造
【０１１１】
【化４８】
0005962949.tif 000050
【０１１２】
４つ口フラスコに、式（Ｉ−３６−２）で表される化合物１５．０ｇ（０．０５０モル）、式（Ｉ−３４−１）で表される化合物１４．６ｇ（０．０５０モル）、Ｎ，Ｎ−ジメチルアミノピリジン  ０．３１ｇ（２．５ミリモル）をとり、ジクロロメタン  ５８ｍＬに懸濁させた。氷冷しながらＮ，Ｎ’−ジイソプロピルカルボジイミド  ７．６ｇ（０．０６０モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３７）で表される化合物  ２３．１ｇを得た。
式（Ｉ−３７）で表される化合物の物性値
１Ｈ  ＮＭＲ（ＣＤＣｌ３）δ  ０．９２（ｔ，７．７Ｈｚ，３Ｈ），１．１０（ｑｄ，１２．５，２．４Ｈｚ，２Ｈ），１．２５（ｍ，２Ｈ），１．３６（ｍ，３Ｈ），１．５２（ｍ，６Ｈ），１．７３（ｑｕｉｎ，７．１Ｈｚ，２Ｈ），１．８１〜２．００（ｍ，６Ｈ），２．６５（ｔｔ，１２．０，３．１Ｈｚ，１Ｈ），４．０６（ｔ，６．５Ｈｚ，２Ｈ），４．１９（ｔ，６．５Ｈｚ，２Ｈ），５．８２（ｄｄ，１０．６，１．４Ｈｚ，１Ｈ），６．１３（ｄｄ，１７．３，１０．３Ｈｚ，１Ｈ），６．４３（ｄｄ，１７．３，１．７Ｈｚ，１Ｈ），７．００（ｄ，８．７Ｈｚ，２Ｈ），７．３５（ｄ，８．７Ｈｚ，１Ｈ），７．５１（ｄ，８．７Ｈｚ，１Ｈ），７．６６（ｓ，１Ｈ），７．７６（ｄ，８．７Ｈｚ，１Ｈ），８．１９（ｄ，８．７Ｈｚ，１Ｈ），８．２３（ｄ，８．７Ｈｚ，２Ｈ）ｐｐｍ．
１３Ｃ  ＮＭＲ（ＣＤＣｌ３）δ  １４．４，２０．０，２５．７，２８．５，２８．９，３３．５，３４．２，３７．０，３９．７，４４．４，６４．４，６８．１，１１４．３，１２１．１，１２１．９，１２３．０，１２４．２，１２４．９，１２７．４，１２７．８，１２８．５，１３０．０，１３２．５，１３２．６，１４４．４，１４６．０，１６３．６，１６４．２，１６６．３ｐｐｍ．
ＬＲＭＳ（ＥＩ）ｍ／ｚ  ５７６，５７８
（実施例６）  式（Ｉ−５）で表される化合物の製造
【０１１３】
【化４９】
0005962949.tif 000051
【０１１４】
４つ口フラスコに式（Ｉ−３６−２）で表される化合物１５．０ｇ（０．０５０モル）、アクリル酸６−クロロヘキシル  １４．３ｇ（０．０７５モル）、炭酸カリウム  １０．４ｇ（０．０７５モル）を加え、Ｎ，Ｎ−ジメチルホルムアミド  ６０ｍＬに懸濁させた。９０℃で１０時間加熱攪拌した後、ジクロロメタン  １５０ｍＬ及び１０％塩酸  １５０ｍＬを加え分液処理した。続いて食塩水  １５０ｍＬで３回洗浄した後、溶媒を留去した。ジクロロメタン／ヘキサン混合溶媒を用いてカラムクロマトグラフィー（シリカゲル／アルミナ）により精製した後、ジクロロメタン／ヘキサンを用いて再結晶を行い、目的物である式（Ｉ−５）で表される化合物  １３．７ｇを得た。
式（Ｉ−５）で表される化合物の物性値
１Ｈ  ＮＭＲ（ＣＤＣｌ３）δ  ０．９１（ｔ，７．６Ｈｚ，３Ｈ），１．０９（ｑｄ，１１．８，３．０Ｈｚ，２Ｈ），１．２３（ｍ，２Ｈ），１．３５（ｍ，３Ｈ），１．４３〜１．６３（ｍ，７Ｈ），１．７２（ｑｕｉｎ，７．１Ｈｚ，２Ｈ），１．８１〜１．９９（ｍ，６Ｈ），２．６１（ｔｔ，１１．９，３．２Ｈｚ，１Ｈ），４．１７（ｑ，７．１Ｈｚ，４Ｈ），５．８０（ｄｄ，１０．３，１．５Ｈｚ，１Ｈ），６．１１（ｄｄ，１７．６，１０．７Ｈｚ，１Ｈ），６．３９（ｄｄ，１７．１，１．５Ｈｚ，１Ｈ），７．２３（ｄ，８．８Ｈｚ，１Ｈ），７．４５（ｄｄ，８．８，２．１Ｈｚ，１Ｈ），７．５６（ｓ，１Ｈ），７．６７（ｄ，９．８Ｈｚ，１Ｈ），８．１３（ｄ，８．８Ｈｚ，１Ｈ）ｐｐｍ．
１３Ｃ  ＮＭＲ（ＣＤＣｌ３）δ  １４．４，２０．０，２５．７，２５．７，２８．５，２９．３，３３．５，３４．２，３７．０，３９．７，４４．３，６４．５，７０．１，１１５．５，１１７．８，１２３．５，１２４．５，１２７．４，１２７．７，１２８．６，１２９．９，１３０．４，１３０．５，１４３．９，１５１．５，１６６．３ｐｐｍ．
ＬＲＭＳ（ＥＩ）ｍ／ｚ  ４５６，４５８
（実施例７）  式（Ｉ−４）で表される化合物の製造
【０１１５】
【化５０】
0005962949.tif 000052
４つ口フラスコに、４−（ｔｒａｎｓ−４−プロピルシクロヘキシル）フェノール  ５０．０ｇ（０．２３モル）をとり、ジクロロメタン  ２００ｍＬに懸濁させた。氷冷しながら、塩化スルフリル  ７７．６ｇ（０．５７モル）を反応液の温度が１５℃を超えないよう徐々に滴下した。室温で５時間撹拌した後、食塩水  ３００ｍＬで３回洗浄した。溶媒を留去した後、ヘキサン  ３００ｍＬを加え分散洗浄することにより、式（Ｉ−４−１）で表される化合物  ６２．０ｇ（０．２２モル）を得た。
【０１１６】
４つ口フラスコに、式（Ｉ−４−１）で表される化合物１５．０ｇ（０．０５２モル）、Ｎ−エチルジイソプロピルアミン  ８．１ｇ（０．０６２モル）をとり、ジクロロメタン  ６０ｍＬに懸濁させた。氷冷しながら塩化アクリロイル  ５．６ｇ（０．０６２モル）を反応温度が１５度を超えないよう滴下した。室温で２時間撹拌した後、食塩水  １００ｍＬで３回洗浄した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−４）で表される化合物  １９．０ｇを得た。
式（Ｉ−４）で表される化合物の物性値
１Ｈ  ＮＭＲ（ＣＤＣｌ３）δ  ０．９１（ｔ，７．３Ｈｚ，３Ｈ），１．２５〜１．６１（ｍ，１１Ｈ），１．８９（ｍ，２Ｈ），２．２１（ｑｕｉｎ，６．５Ｈｚ，２Ｈ），５．８５（ｄｄ，１０．３，１．４Ｈｚ，１Ｈ），６．１４（ｄｄ，１７．４，１０．５Ｈｚ，１Ｈ），６．４２（ｄｄ，１７．４，１．６Ｈｚ，１Ｈ），７．３１（ｄ，１．７Ｈｚ，１Ｈ）ｐｐｍ．
１３Ｃ  ＮＭＲ（ＣＤＣｌ３）δ  １４．４，２０．５，２９．３，３１．０，３１．１，３７．１，４２．７，１２４．８，１２７．５，１３１．０，１３４．１，１４４．１，１５６．４，１６４．３ｐｐｍ．
ＬＲＭＳ（ＥＩ）ｍ／ｚ  ３４０，３４２
（実施例８）  式（Ｉ−２１）で表される化合物の製造
【０１１７】
【化５１】
0005962949.tif 000053
【０１１８】
４つ口フラスコに、式（Ｉ−３３−２）で表される化合物  ５０．０ｇ（０．２０モル）をジクロロメタン  １５０ｍＬに懸濁させた。ピリジン  １５．８ｇ（０．２０ミリモル）を加えた。氷冷しながらトリフルオロメタンスルホン酸無水物  ５６．４ｇ（０．２０モル）を滴下した。室温で５時間撹拌した後、５％塩酸  １５０ｍＬ、水  １５０ｍＬ、飽和重曹水  １５０ｍＬで洗浄し、溶媒を留去した。ジクロロメタンを用いてカラムクロマトグラフィー（シリカゲル、アルミナ）により精製し、式（Ｉ−２１−１）で表される化合物  ７３．１ｇ（０．１９モル）を得た。
【０１１９】
４つ口フラスコに式（Ｉ−２１−１）で表される化合物  ７３．１ｇ（０．１９モル）、ヨウ化銅（Ｉ）０．７２ｇ（３．８ミリモル）をとり、トリエチルアミン  ７３ｍＬ、Ｎ，Ｎ−ジメチルホルムアミド  ２１９ｍＬに懸濁させた。フラスコ内を窒素ガスで置換した後、テトラキストリフェニルホスフィンパラジウム（０）２．２ｇ（１．９ミリモル）を加えた。８０℃で加熱しながら、トリメチルシリルアセチレン  ２８．０ｇ（０．２９モル）を滴下した。８０℃で５時間加熱撹拌した後、トルエン  ３００ｍＬで希釈し、水  ３００ｍＬで２回、食塩水  ３００ｍＬで分液処理した。溶媒を留去した後、ジクロロメタンを用いてカラムクロマトグラフィー（シリカゲル）により精製し式（Ｉ−２１−２）で表される化合物  ４４．３ｇ（０．１３モル）を得た。
【０１２０】
フラスコに式（Ｉ−２１−２）で表される化合物  ４４．３ｇ（０．１３モル）をとり、ジクロロメタン  ８９ｍＬ及びメタノール  ８９ｍＬに溶解させた。炭酸カリウム  ２７．０ｇ（０．２０モル）を加え室温で６時間撹拌した。析出物をろ過し水  ３０ｍＬで分液処理した。溶媒を留去した後、ジクロロメタン／ヘキサン混合溶媒を用いてカラムクロマトグラフィー（シリカゲル）により精製し式（Ｉ−２１−３）で表される化合物  ３２．２ｇ（０．１２モル）を得た。
【０１２１】
４つ口フラスコに式（Ｉ−２１−３）で表される化合物  ３２．２ｇ（０．１２モル）、ヨウ化銅（Ｉ）０．４６ｇ（２．４ミリモル）、４−テトラヒドロピラニルオキシヨードベンゼン  ３０．４ｇ（０．１０モル）をとり、トリエチルアミン  ３０ｍＬ、Ｎ，Ｎ−ジメチルホルムアミド  ９０ｍＬに懸濁させた。フラスコ内を窒素ガスで置換した後、テトラキストリフェニルホスフィンパラジウム（０）１．２ｇ（１．０ミリモル）を加え、８０℃で５時間加熱撹拌した後、トルエン  ２００ｍＬで希釈し、水  ２００ｍＬで２回、食塩水  ２００ｍＬで分液処理した。溶媒を留去した後、ジクロロメタン／ヘキサン混合溶媒を用いてカラムクロマトグラフィー（シリカゲル）により精製し式（Ｉ−２１−３）で表される化合物  ３０．６ｇ（０．０７０モル）を得た。
【０１２２】
フラスコに式（Ｉ−２１−３）で表される化合物  ３０．６ｇ（０．０７０モル）をとり、ジクロロメタン  ６１ｍＬ及びメタノール  ６１ｍＬに溶解させた。１０％塩酸  ３０ｍＬを加え室温で５時間撹拌した。ジクロロメタン  １５０ｍＬで希釈した後、水  ２００ｍＬで２回、食塩水  ２００ｍＬで１回洗浄し溶媒を留去した。ジクロロメタン／ヘキサン混合溶媒を用いて再結晶することにより式（Ｉ−２１−５）で表される化合物  ２３．７ｇ（０．０６７モル）を得た。
【０１２３】
式（Ｉ−２１−５）で表される化合物  ２３．７ｇ（０．０６７モル）を実施例７と同様の方法により塩化アクリロイルと反応させ、精製することにより、目的物である式（Ｉ−２１）で表される化合物  ２５．９ｇを得た。
式（Ｉ−２１）で表される化合物の物性値
１Ｈ  ＮＭＲ（ＣＤＣｌ３）δ  ０．９１（ｔ，７．３Ｈｚ，３Ｈ），１．２７〜１．６１（ｍ，１１Ｈ），１．８６（ｍ，２Ｈ），２．７２（ｑｕｉｎ，６．５Ｈｚ，１Ｈ），５．８５（ｄｄ，１０．３，１．４Ｈｚ，１Ｈ），６．１４（ｄｄ，１７．４，１０．５Ｈｚ，１Ｈ），６．４２（ｄｄ，１７．４，１．６Ｈｚ，１Ｈ），７．１４（ｄｄ，７．５，１．４Ｈｚ，１Ｈ），７．２５（ｄ，７．５Ｈｚ，２Ｈ），７．４５（ｍ，２Ｈ），７．５６（ｄ，７．５Ｈｚ，２Ｈ）ｐｐｍ．
１３Ｃ  ＮＭＲ（ＣＤＣｌ３）δ  １４．４，２０．５，２９．３，３１．０，３１．１，３７．１，４３．２，９３．３，９３．３，１１５．７，１１９．５，１２１．２，１２４．２，１２５．９，１２７．５，１３２．７，１３３．４，１３４．１，１３４．６，１４５．６，１５１．０，１６４．３ｐｐｍ．
ＬＲＭＳ（ＥＩ）ｍ／ｚ  ４０６，４０８
（実施例９）  式（Ｉ−２４）で表される化合物の製造
【０１２４】
【化５２】
0005962949.tif 000054
【０１２５】
フラスコに４−（ｔｒａｎｓ−４−エチルシクロヘキシル）フェノール  ５０．０ｇ  （０．２４モル）をとり、アセトニトリル  ２００ｍＬに懸濁させた。Ｓｅｌｅｃｔｆｌｕｏｒ  ９３．５ｇ（０．２６モル）を加え、７０℃で４８時間加熱撹拌した。溶媒を留去し、酢酸エチル２００ｍＬに溶解させ、食塩水  ２００ｍＬで３回洗浄した。溶媒を留去した後、ジクロロメタン／ヘキサン混合溶媒を用いてカラムクロマトグラフィー（シリカゲル、アルミナ）により精製した。ジクロロメタン／ヘキサンにより再結晶を行い式（Ｉ−２４−２）で表される化合物  １８．７ｇ（０．０８４モル）を得た。
【０１２６】
式（Ｉ−２４−２）で表される化合物  １８．７ｇ（０．０８４モル）を実施例８と同様の方法でトリフラート化することにより、式（Ｉ−２４−３）で表される化合物  ２８．６ｇ（０．０８１モル）を得た。
【０１２７】
４つ口フラスコに、式（Ｉ−２４−３）で表される化合物  ２８．６ｇ（０．０８１モル）、４−ヒドロキシフェニルホウ酸  １１．２ｇ（０．０８１モル）、炭酸カリウム  １６．８ｇ（０．１２モル）をとり、エタノール  ８６ｍＬ、水  ２９ｍＬに懸濁させた。フラスコ内を窒素ガスで置換した後、テトラキストリフェニルホスフィンパラジウム（０）０．９４ｇ（０．８１ミリモル）を加えた。８０℃で７時間加熱撹拌した後、トルエン  ３００ｍＬで希釈し、５％塩酸  ３００ｍＬで分液処理した。溶媒を留去し、アセトン／ヘキサン混合溶媒を用いて再結晶することにより式（Ｉ−２４−４）で表される化合物  ２０．６ｇ（０．０６９モル）を得た。
【０１２８】
式（Ｉ−２４−４）で表される化合物  ２０．６ｇ（０．０６９モル）を実施例６と同様の方法によりメタクリル酸６−クロロヘキシルと反応させ、精製することにより、目的物である式（Ｉ−２４）で表される化合物  ２２．５ｇを得た。
式（Ｉ−２４）で表される化合物の物性値
１Ｈ  ＮＭＲ（ＣＤＣｌ３）δ  ０．９０（ｔ，８．０Ｈｚ，３Ｈ），１．２７〜１．８６（ｍ，１７Ｈ），２．０１（ｓ，３Ｈ），２．７２（ｑｕｉｎ，６．５Ｈｚ，１Ｈ），３．９７（ｔ，７．１Ｈｚ，２Ｈ），４．０６（ｔ，７．１Ｈｚ，２Ｈ），６．４０（ｄ，２．１Ｈｚ，１Ｈ），６．４８（ｄ，２．１Ｈｚ，１Ｈ），６．９０（ｄ，８．０Ｈｚ，１Ｈ），７．０５（ｄ，７．５Ｈｚ，２Ｈ），７．１３（ｄ，７．５Ｈｚ，１Ｈ），７．６９（ｍ，３Ｈ）ｐｐｍ．
１３Ｃ  ＮＭＲ（ＣＤＣｌ３）δ  １１．９，１７．９，２５．６，２５．８，２９．０，２９．３，２９．６，３０．７，３１．１，３８．７，４３．７，６５．６，６８．７，１１４．０，１１４．９，１２４．１，１２５．２，１２６．２，１２８．１，１２９．２，１２９．７，１３６．０，１４５．０，１５８．３，１５８．４，１６７．２ｐｐｍ．
ＬＲＭＳ（ＥＩ）ｍ／ｚ  ４６６
（実施例１０）  式（Ｉ−４７）で表される化合物の製造
【０１２９】
【化５３】
0005962949.tif 000055
【０１３０】
４つ口フラスコに、式（Ｉ−３６−２）で表される化合物１５．０ｇ（０．０５０モル）、４−アセトキシ安息香酸  ９．０ｇ（０．０５０モル）、Ｎ，Ｎ−ジメチルアミノピリジン  ０．３１ｇ（２．５ミリモル）をとり、ジクロロメタン  ４５ｍＬに懸濁させた。氷冷しながらＮ，Ｎ’−ジイソプロピルカルボジイミド  ７．６ｇ（０．０６０モル）を反応温度が１５度を超えないよう滴下した。滴下終了後、室温で５時間撹拌した。析出物を濾過により除去した後、溶媒を留去した。ジクロロメタンを用いてカラムクロマトグラフィー（シリカゲル）により精製した。ジクロロメタン／メタノールにより再結晶を行い式（Ｉ−４７−１）で表される化合物  １８．６ｇ（０．０４０モル）を得た。
【０１３１】
４つ口フラスコに式（Ｉ−４７−１）で表される化合物  １８．６ｇ（０．０４０モル）をとり、テトラヒドロフラン  ７４ｍＬに溶解させた。１７％アンモニア水  １８ｍＬを加え室温で７時間撹拌した後、５％塩酸  １５０ｍＬ、食塩水  １５０ｍＬで２回洗浄し、溶媒を留去した。メタノール／水で再結晶を行い式（Ｉ−４７−２）で表される化合物  １６．１ｇ（０．０３８モル）を得た。
【０１３２】
式（Ｉ−４７−２）で表される化合物  １６．１ｇ（０．０３８モル）を実施例６と同様の方法により３−クロロプロパノールと反応させ、精製することにより式（Ｉ−４７−３）で表される化合物  １３．０ｇ（０．０２７モル）を得た。
【０１３３】
４つ口フラスコに、式（Ｉ−４７−３）で表される化合物  １３．０ｇ（０．０２７モル）、３−エチル−３−オキセタンメタノール  ３．８ｇ（０．０３２モル）、トリフェニルホスフィン  ８．４ｇ（０．０３２モル）をとり、テトラヒドロフラン  ５２ｍＬに溶解させた。氷冷しながらジイソプロピルアゾジカルボキシラート  ６．５ｇ（０．０３２モル）を反応温度が１５℃を超えないよう徐々に滴下した。溶媒を留去した後、メタノールで分散洗浄し、ジクロロメタン／ヘキサン混合溶媒を用いてカラムクロマトグラフィー（シリカゲル／アルミナ）により精製した後、ジクロロメタン／ヘキサンを用いて再結晶を行い、目的物である式（Ｉ−４７）で表される化合物  １２．５ｇを得た。
式（Ｉ−４７）で表される化合物の物性値
１Ｈ  ＮＭＲ（ＣＤＣｌ３）δ  ０．９０，（ｔ，８．０Ｈｚ，３Ｈ），０．９２（ｔ，７．３Ｈｚ，３Ｈ），１．１１（ｑ，１２．３Ｈｚ，２Ｈ），１．２４（ｍ，２Ｈ），１．３６（ｍ，３Ｈ），１．５６（ｑｄ，１２．８，３．２Ｈｚ，２Ｈ），１．６９（ｑ，８．０Ｈｚ，２Ｈ），１．９２（ｄ，１２．４Ｈｚ，２Ｈ），１．９９（ｄ，１２．４Ｈｚ，２Ｈ），２．２２（ｑｕｉｎ，６．４Ｈｚ，２Ｈ），２．６５（ｔｔ，１１．９，３．４Ｈｚ，１Ｈ），３．７９（ｓ，２Ｈ），４．１４（ｄ，１２．４Ｈｚ，２Ｈ），４．１７（ｔ，６．２Ｈｚ，２Ｈ），４．３９（ｍ，４Ｈ），７．００（ｄ，８．９Ｈｚ，２Ｈ），７．３５（ｄ，８．８Ｈｚ，１Ｈ），７．５１（ｄ，８．９Ｈｚ，１Ｈ），７．６６（ｓ，１Ｈ），７．７６（ｄ，８．９Ｈｚ，１Ｈ），８．１９（ｄ，８．７Ｈｚ，１Ｈ），８．２３（ｄ，８．９Ｈｚ，２Ｈ）ｐｐｍ．
１３Ｃ  ＮＭＲ（ＣＤＣｌ３）δ  １４．１，１４．４，２０．０，２８．５，２８．８，３３．５，３４．２，３７．０，３９．７，４２．４，４４．５，６１．１，６４．６，７９．７，８０．７，８０．７，１１４．３，１２１．４，１２１．９，１２３．０，１２４．２，１２４．９，１２７．４，１２７．８，１３０．１，１３２．５，１３２．６，１４４．４，１４６．０，１６３．２，１６４．１ｐｐｍ．
ＬＲＭＳ（ＥＩ）ｍ／ｚ  ５７８，５８０
（実施例１１）  式（Ｉ−６０）で表される化合物の製造
【０１３４】
【化５４】
0005962949.tif 000056
【０１３５】
４つ口フラスコに、４−ヒドロキシフェニルホウ酸  ２０．０ｇ（０．１５モル）、１，８−ジアミノナフタレン保護ｐ−ブロモフェニルホウ酸  ４６．８ｇ（０．１５モル）、炭酸カリウム  ３１．１ｇ（０．２３モル）をとり、エタノール  １４０ｍＬ、水  ４７ｍＬに懸濁させた。フラスコ内を窒素ガスで置換した後、テトラキストリフェニルホスフィンパラジウム（０）１．７ｇ（１．５ミリモル）を加えた。８０℃で７時間加熱撹拌した後、トルエン  ３００ｍＬで希釈し、５％塩酸  ３００ｍＬで分液処理した。溶媒を留去し、アセトン／ヘキサン混合溶媒を用いて再結晶することにより式（Ｉ−６０−１）で表される化合物  ４２．９ｇ（０．１３モル）を得た。
【０１３６】
４つ口フラスコに、式（Ｉ−６０−１）で表される化合物  ４２．９ｇ（０．１３モル）をとり、テトラヒドロフラン  １２９ｍＬに溶解させた。硫酸４３ｍＬを加え、室温で４８時間撹拌した。酢酸エチル  １２９ｍＬで希釈した後、食塩水  ２５８ｍＬで３回分液処理した。溶媒を留去した後、ヘキサン  ２５８ｍＬで分散洗浄することにより式（Ｉ−６０−２）で表される化合物  ２７．８ｇ（０．１３モル）を得た。
【０１３７】
４つ口フラスコに、式（Ｉ−６０−２）で表される化合物  ２７．８ｇ（０．１３モル）、式（Ｉ−２１−１）で表される化合物  ５０．０ｇ（０．１３モル）、炭酸カリウム  ２７．０ｇ（０．２０モル）をとり、エタノール  ２００ｍＬ、水  ５０ｍＬに懸濁させた。フラスコ内を窒素ガスで置換した後、テトラキストリフェニルホスフィンパラジウム（０）１．５ｇ（１．３ミリモル）を加えた。８０℃で１０時間加熱撹拌した後、トルエン  ３００ｍＬで希釈し、５％塩酸  ３００ｍＬで分液処理した。溶媒を留去し、アセトン／ヘキサン混合溶媒を用いて再結晶することにより式（Ｉ−６０−３）で表される化合物  ４０．５ｇ（０．１０モル）を得た。
【０１３８】
ディーンスターク装置を備えた４つ口フラスコに、式（Ｉ−６０−３）で表される化合物  ４０．５ｇ（０．１０モル）、３−メルカプトプロピオン酸  １５．９ｇ（０．１５モル）、ｐ−トルエンスルホン酸・１水和物  ４．１ｇをとり、トルエン  １２２ｍＬに懸濁させた。水を除去しながら１１０℃で７時間加熱還流させた後、食塩水  ２００ｍＬで３回分液処理した。溶媒を留去し、アセトン／ヘキサン混合溶媒を用いて再結晶することにより目的の式（Ｉ−６０）で表される化合物  ３４．５ｇ（０．０７０モル）を得た。
式（Ｉ−６０）で表される化合物の物性値
１Ｈ  ＮＭＲ（ＣＤＣｌ３）δ  ０．９０（ｔ，８．０Ｈｚ，３Ｈ），１．２５〜１．６１（ｍ，１２Ｈ），１．８６（ｍ，２Ｈ），２．５２（ｔ，７．１Ｈｚ，２Ｈ），２．７２（ｑｕｉｎ，７．０Ｈｚ，１Ｈ），２．８３（ｔ，７．１Ｈｚ，２Ｈ），７．１５（ｍ，２Ｈ），７．２５（ｍ，５Ｈ），７．５６（ｓ，１Ｈ），７．６５（ｄ，７．５Ｈｚ，１Ｈ），７．７６（ｄ，７．５Ｈｚ，２Ｈ）ｐｐｍ．
１３Ｃ  ＮＭＲ（ＣＤＣｌ３）δ  １４．４，１９．６，２０．５，２９．３，３１．０，３１．１，３３．４，３７．１，４３．２，１２２．１，１２６．６，１２６．８，１２７．２，１２７．２，１２９．０，１２９．５，１３２．３，１３６．６，１３７．４，１３７．６，１３９．７，１４４．８，１５０．２，１７２．３ｐｐｍ．
ＬＲＭＳ（ＥＩ）ｍ／ｚ  ４９２，４９４
（実施例１２）  式（Ｉ−３２）で表される化合物の製造
【０１３９】
【化５５】
0005962949.tif 000057
【０１４０】
フラスコに４−（ｔｒａｎｓ−４−ペンチルシクロヘキシル）フェノール  ２０．０ｇ（０．０８１モル）をとり、アセトニトリル  １００ｍＬに懸濁させた。Ｓｅｌｅｃｔｆｌｕｏｒ  ７１．９ｇ（０．２０モル）を加え、７０℃で５０時間加熱撹拌した。溶媒を留去し、酢酸エチル２００ｍＬに溶解させ、食塩水  ２００ｍＬで３回洗浄した。溶媒を留去した後、ジクロロメタン／ヘキサン混合溶媒を用いてカラムクロマトグラフィー（シリカゲル、アルミナ）により精製した。ジクロロメタン／ヘキサンにより再結晶を行い、式（Ｉ−３２−２）で表される化合物  １８．８ｇ（０．０６７モル）を得た。
【０１４１】
フラスコにｔｒａｎｓ−４−ヒドロキシシクロヘキシルカルボン酸  ２０．０ｇ（０．１４モル）、アクリル酸６−クロロヘキシル  ３１．７ｇ（０．１７モル）、テトラブチルアンモニウムクロリド  １．９５ｇ（７．０ミリモル）を加えた。５％水酸化ナトリウム水溶液２００ｍＬに懸濁させ、１００℃で２０時間加熱攪拌した後、酢酸エチル  １５０ｍＬ及び１０％塩酸  １５０ｍＬを加え分液処理した。続いて食塩水  １５０ｍＬで３回洗浄した後、溶媒を留去した。メタノール／水及びアセトン／ヘキサンを用いて再結晶を行い、式（Ｉ−３２−４）で表される化合物  ２０．８ｇ（０．０７０モル）を得た。
【０１４２】
４つ口フラスコに、式（Ｉ−３２−２）で表される化合物１５．０ｇ（０．０５３モル）、式（Ｉ−３２−４）で表される化合物１５．８ｇ（０．０５３モル）、Ｎ，Ｎ−ジメチルアミノピリジン  ０．３１ｇ（２．５ミリモル）をとり、ジクロロメタン  ８０ｍＬに懸濁させた。氷冷しながらＮ，Ｎ’−ジイソプロピルカルボジイミド  ７．６ｇ（０．０６０モル）を反応温度が１５度を超えないよう滴下した。滴下終了後、室温で５時間撹拌した。析出物を濾過により除去した後、溶媒を留去した。ジクロロメタン／ヘキサン混合溶媒を用いてカラムクロマトグラフィー（シリカゲル、アルミナ）により精製した。ジクロロメタン／ヘキサンにより再結晶を行い目的物である式（Ｉ−３２）で表される化合物  ２０．８ｇを得た。
式（Ｉ−３２）で表される化合物の物性値
１Ｈ  ＮＭＲ（ＣＤＣｌ３）δ  ０．９０（ｔ，７．３Ｈｚ，３Ｈ），１．２５〜１．３３（ｍ，１２Ｈ），１．４０〜１．４６（ｍ，７Ｈ），１．５７（ｍ，６Ｈ），１．６７（ｑ，７．３Ｈｚ，４Ｈ），１．７３（ｑ，７．２Ｈｚ，４Ｈ），２．２７（ｑｕｉｎ，７．０Ｈｚ，１Ｈ），２．７２〜２．７９（ｍ，２Ｈ），３．３７（ｔ，６．４Ｈｚ，２Ｈ），４．１５（ｔ，６．４Ｈｚ，２Ｈ），５．８２（ｄｄ，１０．４，１．５Ｈｚ，１Ｈ），６．１３（ｄｄ，１７．２，１０．４Ｈｚ，１Ｈ），６．４０（ｄｄ，１７．２，１．５Ｈｚ，１Ｈ），６．５８（ｓ，２Ｈ）ｐｐｍ．
１３Ｃ  ＮＭＲ（ＣＤＣｌ３）δ  １４．０，２１．０，２３．１，２６．３，２６．５，２７．８，２９．２，２９．７，３０．０，３１．３，３１．７，３２．６，３２．８，３４．７，３５．８，３９．２，６６．８，６８．０，７２．２，１０９．７，１２４．３，１２８．６，１３０．３，１４４．８，１５６．３，１６５．０，１７３．０ｐｐｍ．
ＬＲＭＳ（ＥＩ）ｍ／ｚ  ５６２
（実施例１３）  式（Ｉ−６１）で表される化合物の製造
下記経路により式（Ｉ−６１）で表される化合物を合成した。
【０１４３】
【化５６】
0005962949.tif 000058
【０１４４】
（実施例１４）  式（Ｉ−６７）で表される化合物の製造
下記経路により式（Ｉ−６７）で表される化合物を合成した。
【０１４５】
【化５７】
0005962949.tif 000059
（実施例１５）  式（Ｉ−７７）で表される化合物の製造
下記経路により式（Ｉ−７７）で表される化合物を合成した。
【０１４６】
【化５８】
0005962949.tif 000060
【０１４７】
（実施例１６）  式（Ｉ−８１）で表される化合物の製造
下記経路により式（Ｉ−８１）で表される化合物を合成した。
【０１４８】
【化５９】
0005962949.tif 000061
【０１４９】
（実施例１から６に記載の化合物及び比較化合物１から３の評価）
実施例１から６に記載の本願発明の式（Ｉ−３３）から式（Ｉ−３７）及び式（Ｉ−５）で表される化合物並びに、特開２００８−１９５７６２号公報（特許文献１）記載の当該分野において通常用いられる化合物である比較化合物１、本願発明の化合物と類似の化学構造を有する、特開平７−５３９６１号公報（特許文献３）記載の比較化合物２及び特許４４９６４３９号公報（特許文献４）記載の比較化合物３の転移温度の測定を行いその結果を下記表１に記載する。
【０１５０】
【化６０】
0005962949.tif 000062
【０１５１】
【表１】
0005962949.tif 000063
【０１５２】
表１より、本願発明の実施例１から６において製造した本願発明の式（Ｉ−３３）から式（Ｉ−３７）及び式（Ｉ−５）で表される化合物は、生産工程上容易に取り扱い可能な温度域において充分なネマチック液晶相を示すことがわかる。
（実施例１から１６に記載の化合物及び比較化合物１から３の評価）
実施例１から１６の化合物並びに、比較化合物１から３の最大添加濃度の測定を行いその結果を下記表２に記載する。
【０１５３】
ここで、最大添加濃度とは、母体液晶に評価対象となる化合物を５０％から８０％まで１０％刻みで添加した組成物を各々調製し、調製した組成物を２５℃で１５時間放置した場合において、結晶の析出が起こらない当該化合物の最大添加濃度と定義する。最大添加濃度が大きい化合物は保存安定性が高く、長期間の保存によっても結晶の析出が発生しないことを意味する。
【０１５４】
最大添加濃度を測定するために、下記化合物（ＶＩ）：３８％、化合物（ＶＩＩ）：３２％、化合物（ＶＩＩＩ）：１５％及び化合物（ＩＸ）：１５％からなる液晶組成物を母体液晶とした。
【０１５５】
【化６１】
0005962949.tif 000064
【０１５６】
【表２】
0005962949.tif 000065
【０１５７】
表２より、本願発明の実施例１から１６の化合物はいずれも比較化合物１から３と比較して結晶の析出の起こらない最大添加濃度が同等若しくはそれ以上であり、高い保存安定性を示すことがわかる。
（実施例１７から３２、比較例１から３）
前述の化合物（ＶＩ）、化合物（ＶＩＩ）、化合物（ＶＩＩＩ）及び化合物（ＩＸ）に、実施例１から１６において製造した本願発明の式（Ｉ−３３）から式（Ｉ−３７）、式（Ｉ−５）、式（Ｉ−４）、式（Ｉ−２１）、式（Ｉ−２４）、式（Ｉ−４７）、式（Ｉ−６０）、式（Ｉ−３２）、式（Ｉ−６１）、式（Ｉ−６７）、式（Ｉ−７７）及び式（Ｉ−８１）で表される化合物を下記表３〜５の組成に従い添加して、実施例１７から３２の重合性液晶組成物を調製した。又、同様に比較化合物１、比較化合物２及び比較化合物３を含む重合性液晶組成物を調製した。
【０１５８】
【表３】
0005962949.tif 000066
【０１５９】
【表４】
0005962949.tif 000067
【０１６０】
【表５】
0005962949.tif 000068
【０１６１】
調製した重合性液晶組成物の転移温度を下記表６に示す。
【０１６２】
【表６】
0005962949.tif 000069
【０１６３】
本願発明の式（Ｉ−３３）から式（式Ｉ−３７）及び式（Ｉ−５）で表される化合物を含む実施例１７から実施例２２はいずれも生産工程上容易に取り扱い可能な温度域において充分なキラルネマチック液晶相を示すことがわかる。
（実施例３３から４８、比較例４から６）
次に、本願実施例１７から３２の重合性液晶組成物並びに比較例１から３の重合性液晶組成物のそれぞれ９８％に、光重合開始剤イルガキュア９０７（チバスペシャリティーケミカル社製）を２％添加した後シクロヘキサノンに溶解させ、ポリイミド付きガラスにスピンコートし、これに高圧水銀ランプを用いて４ｍＷ／ｃｍ２の紫外線を１２０秒間照射し、実施例３３から４８の重合体及び比較例４から６の重合体を得た。得られた重合体のヘイズ値、外観及びコレステリックピッチを評価しその結果下記表７に記載する。
ここで、ヘイズ値は下記式
ヘイズ（％）＝Ｔｄ／Ｔｔ×１００
（式中、Ｔｄは拡散透過率、Ｔｔは全光線透過率を表す。）で表され、測定にはヘイズ測定装置（日本電色工業株式会社製ＮＨＤ２０００）を用い、基板上５カ所について測定を行い、その平均をとった。また、目視によって重合体上にムラ等が無く全体に均一であれば○、ムラが見られる場合は×とした。選択反射波長の測定には、ＵＶ／ＶＩＳ分光光度計（株式会社日立ハイテクノロジーズ製Ｕ−４１００）を用いた。選択反射波長λ及びピッチｐには下記関係式
【０１６４】
【数１】
0005962949.tif 000070
【０１６５】
が成立する。選択反射波長λを測定し、当該重合体のピッチを算出した。
【０１６６】
【表７】
0005962949.tif 000071
【０１６７】
※外観：○  良好、×  ムラ有り
本願発明の式（Ｉ−３３）から式（Ｉ−３７）、式（Ｉ−５）、式（Ｉ−４）、式（Ｉ−２１）、式（Ｉ−２４）、式（Ｉ−４７）、式（Ｉ−６０）、式（Ｉ−３２）、式（Ｉ−６１）、式（Ｉ−６７）、式（Ｉ−７７）及び式（Ｉ−８１）で表される化合物を含有する本願重合体実施例３３から本願重合体実施例４８においては、いずれもヘイズ値が小さく、またムラの発生も無く均一な重合体が得られた。一方、比較化合物１及び比較化合物２を含有する重合体比較例４及び重合体比較例５においては、ヘイズ値が大きく、また重合体上に白い筋状のムラが生じており不均一な重合体が得られた。更にピッチも３８１ｎｍ及び３６０ｎｍと本願重合体に比べて長くなってしまった。また、比較化合物３を含有する重合体比較例６においては、ヘイズ値が小さく、ムラも見られなかったが、ピッチが３８０ｎｍと、本願重合体と比較しコレステリックピッチが長くなってしまった。このため、本願重合体と同等のピッチを誘起するためにはより多量のキラル化合物を添加する必要がある。
【０１６８】
このように、本願発明の化合物はいずれも、比較化合物１及び比較化合物２と比較して保存安定性が高く、また重合体とした場合にヘイズ値が低くムラも無いことから高いコレステリック配向性を有することが分かる。また、本願発明の化合物はいずれも比較化合物１、比較化合物２及び比較化合物３と比較して、短いコレステリックピッチを示すことがわかる。